(57)【要約】  放熱性を損なうことなく、被着体に貼り合わせたときの被着体とグラファイト複合フィルムとの間の気泡発生が低減されたグラファイト複合フィルム及びその製造方法を提供する。  グラファイトフィルムと接した面と反対側の表面に凹凸構造を有する粘着層とグラファイトフィルムとを積層して成るグラファイト複合フィルム及びその製造方法。
2016163537.tif 000002
【特許請求の範囲】
【請求項１】
グラファイトフィルムと当該グラファイトフィルムに接した粘着層とを有し、
前記グラファイトフィルムの全面積に対する、粘着剤で覆われているグラファイトフィルムの面積の割合は３５％以上１００％以下であり、
前記粘着層は、前記グラファイトフィルムと接した面と反対側の表面に凹凸構造を有するものであることを特徴とするグラファイト複合フィルム。
【請求項２】
前記粘着層の凹凸構造を有する表面の表面粗さが、Ｒａ０．１９μｍ以上１０μｍ以下であることを特徴とする請求項１に記載のグラファイト複合フィルム。
【請求項３】
前記粘着層の凹凸構造を有する表面の表面粗さが、Ｒｚ１．６μｍ以上１００μｍ以下であることを特徴とする請求項１又は２に記載のグラファイト複合フィルム。
【請求項４】
前記粘着層の厚みが１．００μｍ以上２０．００μｍ以下であることを特徴とする請求項１から３のいずれか１項に記載のグラファイト複合フィルム。
【請求項５】
前記粘着層の表面の凹凸構造は、格子状又は縞状の溝、或いは、独立した複数の島状突起であることを特徴とする請求項１から４のいずれか１項に記載のグラファイト複合フィルム。
【請求項６】
前記格子状又は縞状の溝のピッチが０．０５ｍｍ以上２．０ｍｍ以下であることを特徴とする請求項５に記載のグラファイト複合フィルム。
【請求項７】
前記粘着層は、第１粘着層、基材、及び第２粘着層を含むものであり、
前記粘着層は、前記グラファイトフィルム上に、前記グラファイトフィルム側から、前記第１粘着層、前記基材、前記第２粘着層の順に積層されており、
前記グラファイトフィルムの全面積に対する、第２粘着層の粘着剤で覆われているグラファイトフィルムの面積の割合は３５％以上１００％以下であり、
前記粘着層は、前記第２粘着層の基材と接した面と反対側の表面に前記凹凸構造を有するものであることを特徴とする請求項１から６の何れか１項に記載のグラファイト複合フィルム。
【請求項８】
前記第２粘着層は、前記基材上に配置された複数の粘着部であり、
前記粘着層の表面の凹凸構造は、凸部が前記粘着部からなり、凹部には接着剤が存在せず前記基材が露出していることを特徴とする請求項７に記載のグラファイト複合フィルム。
【請求項９】
前記粘着部の面積の粘着層全体の面積に占める割合が３５％以上であることを特徴とする請求項８に記載のグラファイト複合フィルム。
【請求項１０】
前記粘着部が、規則的に配置された、多角形、棒状、帯状の島状突起である場合、島状突起の一辺と、当該辺と向かい合う隣接する島状突起の一辺との間の間隔は、０．０１ｍｍ以上であることを特徴とする請求項８又は９に記載のグラファイト複合フィルム。
【請求項１１】
前記グラファイト複合フィルムとＳＵＳとのピール強度が４．０Ｎ／２５ｍｍ以上１２．０Ｎ／２５ｍｍ以下であることを特徴とする請求項１から１０のいずれか１項に記載のグラファイト複合フィルム。
【請求項１２】
前記グラファイト複合フィルムの面積が３ｃｍ２以上であることを特徴とする請求項１から１１のいずれか１項に記載のグラファイト複合フィルム。
【請求項１３】
前記グラファイトフィルムの厚みが９０μｍ以上であることを特徴とする請求項１から１２のいずれか１項に記載のグラファイト複合フィルム。
【請求項１４】
前記グラファイトフィルムは、グラファイトシートと接着層とが交互に積層されてなるグラファイト積層体であって、前記グラファイト積層体に含まれる前記グラファイトシートの積層数は３層以上であることを特徴とする請求項１から１３のいずれか１項に記載のグラファイト複合フィルム。
【請求項１５】
前記グラファイトフィルムの体積は、５０ｍｍ３以上であることを特徴とする請求項１から１４のいずれか１項に記載のグラファイト複合フィルム。
【請求項１６】
グラファイトフィルムと当該グラファイトフィルムに接した粘着層を有するグラファイト複合フィルムの製造方法であって、
前記グラファイトフィルムの全面積に対する、粘着剤で覆われているグラファイトフィルムの面積の割合は３５％以上１００％以下であるとともに、
少なくとも片面に凹凸構造を有する粘着層の、当該凹凸構造が、グラファイトフィルムと接した面と反対側に配置されるように、当該粘着層と当該グラファイトフィルムとを積層する工程を含むことを特徴とするグラファイト複合フィルムの製造方法。
【請求項１７】
グラファイトフィルムと当該グラファイトフィルムに接した粘着層を有するグラファイト複合フィルムの製造方法であって、
表面に凹凸構造を有するセパレーターの前記凹凸構造を前記粘着層の表面に転写することによって、少なくとも片面に凹凸構造を設けた粘着層を作製する工程と、
少なくとも片面に凹凸構造を有する粘着層の、当該凹凸構造が、グラファイトフィルムと接した面と反対側に配置されるように、当該粘着層と当該グラファイトフィルムとを積層する工程とを含むことを特徴とするグラファイト複合フィルムの製造方法。
【請求項１８】
前記セパレーターの凹凸構造を有する表面の粗さがＲａ０．０６μｍ以上１．００μｍ以下、且つ、Ｒｚ０．３μｍ以上１０．０μｍ以下であることを特徴とする請求項１７に記載のグラファイト複合フィルムの製造方法。
【請求項１９】
前記セパレーターの凹凸構造を有する表面に粘着剤溶液を製膜して、凹凸構造を転写することを特徴とする請求項１７又は１８に記載のグラファイト複合フィルムの製造方法。
【請求項２０】
前記セパレーターを、溶媒残存率５％以下の前記粘着層に接触させて、前記粘着層の表面に前記凹凸構造を転写することを特徴とする請求項１７又は１８に記載のグラファイト複合フィルムの製造方法。
【請求項２１】
グラファイトフィルムと当該グラファイトフィルムに接した粘着層を有するグラファイト複合フィルムの製造方法であって、
表面に凹凸構造を有するグラファイトフィルム上に粘着層を形成して、グラファイトフィルムの当該凹凸構造を当該粘着層表面に出現させることによって、当該粘着層の表面に凹凸構造を形成することを特徴とするグラファイト複合フィルムの製造方法。
【請求項２２】
前記グラファイトフィルムの凹凸構造を有する表面の表面粗さがＲａ０．５５μｍ以上１．７０μｍ以下、且つ、Ｒｚ２．３μｍ以上６．００μｍ以下であることを特徴とする請求項２１に記載のグラファイト複合フィルムの製造方法。
【請求項２３】
前記グラファイトフィルムの厚みが５μｍ以上１２０μｍ以下であることを特徴とする請求項２１又は２２に記載のグラファイト複合フィルムの製造方法。
【請求項２４】
前記粘着層の凹凸構造を有する表面の表面粗さがＲａ０．８μｍ以下、Ｒｚ４．５μｍ以下であることを特徴とする請求項２１から２３のいずれか１項に記載のグラファイト複合フィルムの製造方法。
【請求項２５】
グラファイト複合フィルムを含む放熱部品であって、前記グラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有することを特徴とする放熱部品。
【請求項２６】
前記グラファイト複合フィルムを被着体に貼り合わせてなることを特徴とする請求項２５に記載の放熱部品。
【請求項２７】
前記グラファイト複合フィルムの前記被着体と接した面と反対側の表面に保護層が積層されており、当該保護層の表面の表面粗さが、Ｒａ０．１５μｍ以上１０μｍ以下、且つ、Ｒｚ１．０μｍ以上１００μｍ以下であることを特徴とする請求項２６に記載の放熱部品。
【発明の詳細な説明】
【技術分野】
【０００１】
本発明はグラファイト複合フィルム及びその製造方法並びに放熱部品に関する。
【背景技術】
【０００２】
グラファイトフィルムは、優れた放熱特性を有していることから、コンピュータなどの各種電子機器又は電気機器に搭載されている半導体素子、他の発熱部品などに放熱部品として用いられる。【０００３】
かかる放熱部品では、グラファイトフィルムの優れた熱伝導性を発揮させるために、グラファイトフィルムをエポキシ樹脂又はアクリル樹脂のような接着剤又は粘着剤を用いて発熱部品の筐体と接合させることが行われている。かかる放熱部品における、グラファイトフィルムと発熱部品との接触部の熱抵抗を小さくし、グラファイトフィルムの放熱効果を向上させることを目的として、グラファイト層の表面に粘着剤を点状に塗布したグラファイト複合フィルムを用いることが開示されている（特許文献１）。
【先行技術文献】
【特許文献】
【０００４】
【特許文献１】日本国公開特許公報「特開２００２−３１９６５３号公報（２００２年１０月３１日公開）」
【発明の概要】
【発明が解決しようとする課題】
【０００５】
しかしながら、上記特許文献１に記載の技術でも、グラファイトフィルムによる放熱性が未だ十分ではない。その理由としては、粘着剤が点状に塗布されていることにより、グラファイト複合フィルムと被着体（発熱部品）との密着性が悪くなり、それによってグラファイト複合フィルムから被着体への熱移動が悪くなって、放熱性が損なわれていると考えられる。一方、粘着剤が全面に塗布されている一般的なグラファイト複合フィルムは、グラファイト複合フィルムと被着体（発熱部品）との密着性が良いので放熱性に優れるが、発熱部品に接合させたときに、空気を巻き込み被着体とグラファイト複合フィルムとの間に気泡が発生するという問題がある。特に、近年の電子機器の熱問題が深刻化する中、電子機器内で使用されるグラファイト複合フィルムのサイズは大型化しており、このような大サイズのシートの貼り付けにおいて、気泡発生の問題が顕在化してきている。【０００６】
気泡が発生することで、（i）見た目が悪くなる、（ii）気泡による凹凸で他部品への物理的な障害が発生する、（iii）被着体との密着性が悪くなる、（iv）被着体への熱移動がスムーズでなくなるなどの問題が生じる。【０００７】
本発明は、放熱性を損なうことなく、被着体に貼り合わせたときの被着体とグラファイト複合フィルムとの間の気泡発生が低減されたグラファイト複合フィルム及びその製造方法並びにそのようなグラファイト複合フィルムを利用した放熱部品を提供することを目的とする。
【課題を解決するための手段】
【０００８】
本発明者らは、上記課題について鋭意検討した結果、グラファイトフィルムと当該グラファイトフィルムに接した粘着層とを有するグラファイト複合フィルムにおいて、前記グラファイトフィルムの全面積に対する、粘着剤で覆われているグラファイトフィルムの面積の割合を３５％以上１００％以下とし、グラファイトフィルムと接した面と反対側の粘着層の表面に凹凸構造を形成することにより、放熱性を損なうことなく、被着体に貼り合わせた際の被着体とグラファイト複合フィルムとの間の気泡発生を低減させ得ることを見出し、本発明を完成させるに至った。すなわち、本発明は、以下の発明を包含する。【０００９】
本発明に係るグラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有するものであることを特徴とする。【００１０】
本発明に係るグラファイト複合フィルムの製造方法は、グラファイトフィルムと当該グラファイトフィルムと接した粘着層とを有するグラファイト複合フィルムの製造方法であって、前記グラファイトフィルムの全面積に対する、粘着剤で覆われているグラファイトフィルムの面積の割合は３５％以上１００％以下であるとともに、少なくとも片面に凹凸構造を有する粘着層の、当該凹凸構造が、グラファイトフィルムと接した面と反対側に配置されるように、当該粘着層と当該グラファイトフィルムとを積層する工程を含むことを特徴としている。【００１１】
また、本発明に係るグラファイト複合フィルムの他の製造方法は、グラファイトフィルムと当該グラファイトフィルムと接した粘着層とを有するグラファイト複合フィルムの製造方法であって、表面に凹凸構造を有するセパレーターの前記凹凸構造を、前記粘着層の表面に転写することによって、少なくとも片面に凹凸構造を設けた粘着層を作製する工程と、少なくとも片面に凹凸構造を有する粘着層の、当該凹凸構造が、グラファイトフィルムと接した面と反対側に配置されるように、当該粘着層と当該グラファイトフィルムとを積層する工程とを含むことを特徴としている。【００１２】
また、本発明に係るグラファイト複合フィルムのさらなる製造方法は、グラファイトフィルムと当該グラファイトフィルムと接した粘着層とを有するグラファイト複合フィルムの製造方法であって、表面に凹凸構造を有するグラファイトフィルム上に粘着層を形成して、グラファイトフィルムの当該凹凸構造を当該粘着層表面に出現させることによって、当該粘着層の表面に凹凸構造を形成することを特徴としている。【００１３】
本発明に係る放熱部品は、グラファイト複合フィルムを含む放熱部品であって、前記グラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有することを特徴としている。
【発明の効果】
【００１４】
本発明に係るグラファイト複合フィルムによれば、放熱性を損なうことなく、被着体に貼り合わせた際の被着体とグラファイト複合フィルムとの間の気泡発生を低減させることができる。【００１５】
本発明に係るグラファイト複合フィルムの製造方法によれば、放熱性を損なうことなく、被着体に貼り合わせたときの被着体とグラファイト複合フィルムとの間の気泡発生が低減されたグラファイト複合フィルムを製造することができる。【００１６】
本発明に係る放熱部品によれば、グラファイト複合フィルムが放熱性を損なうことなく、被着体に貼り合わせた際の被着体とグラファイト複合フィルムとの間の気泡発生を低減させることができるので、放熱部品において、（i）見た目が悪くなる、（ii）気泡による凹凸で他部品への物理的な障害が発生する、（iii）被着体との密着性が悪くなる、（iv）被着体への熱移動がスムーズでなくなるなどの問題の発生を抑制することができる。
【図面の簡単な説明】
【００１７】
【図１】本発明において粘着層がその表面に有する凹凸構造の具体例を示す図であり、（ａ）は独立した複数の島状突起を示し、（ｂ）は、格子状の溝を示し、（ｃ）は縞状の溝を示す。
【図２】本発明の実施例においてグラファイトフィルムの製造に用いられた加熱処理装置の概略構成を示す図である。
【図３】本発明の実施例においてグラファイトフィルムの製造に用いられた加熱処理装置の加熱空間を示す断面図である。
【図４】本発明の実施例におけるグラファイトフィルムの製造時の黒鉛化のための炭化フィルムのセット方法を示す模式図である。
【図５】表面に凹凸構造を有する粘着層を作製する方法の一例を模式的に示す図である。
【図６】表面に凹凸構造を有する粘着層を作製する方法の他の一例を模式的に示す図である。
【図７】表面に凹凸構造を有する粘着層を作製する方法の更なる一例を模式的に示す図である。
【図８】本発明の実施例において行ったグラファイト複合フィルムの放熱試験の装置構成図である。
【図９】図９の（ａ）及び（ｂ）は、図１の（ａ）に示す島状突起を破線Ａで切断した場合の断面図、図１の（ｂ）に示す格子状の溝を破線Ｂで切断した場合の断面図、又は、図１の（ｃ）に示す縞状の溝を破線Ｃで切断した場合の断面図の二態様を示す。
【図１０】本発明の実施例において放熱部品をグラファイトフィルムの保護層側から観察した結果を示す図である。
【図１１】本発明の三層構造の粘着層を有するグラファイト複合フィルムの断面を示す図である。
【発明を実施するための形態】
【００１８】
以下、本発明の実施の形態について、詳細に説明する。また、本明細書中に記載された学術文献および特許文献の全てが、本明細書中において参考として援用される。なお、本明細書において特記しない限り、数値範囲を表す「Ａ〜Ｂ」は、「Ａ以上（Ａを含みかつＡより大きい）Ｂ以下（Ｂを含みかつＢより小さい）」を意味する。
【００１９】
〔１〕グラファイト複合フィルム
上述したように、粘着剤が全面に塗布されている一般的なグラファイト複合フィルムは、グラファイト複合フィルムと被着体（発熱部品）との密着性が良いので放熱性に優れるが、発熱部品に接合させたときに、空気を巻き込み被着体とグラファイト複合フィルムとの間に気泡が発生するという問題がある。気泡発生の問題を解決する方法としては、被着体とグラファイト複合フィルムの密着頻度や密着性を落とす方法が考えられる。かかる方法としては、具体的には、点状の粘着剤を使用したり、粘着力(ピール強度)の弱い粘着剤を使用したりする方法などが考えられるが、これらの方法では、グラファイト複合フィルムの主目的である放熱性を犠牲にしてしまうこととなる。そこで、本発明者らは、放熱性を損なうことなく空気の噛みこみを抑制できるグラファイト複合フィルムを実現すべく鋭意検討した結果、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層が前記グラファイトフィルムと接した面と反対側の表面に凹凸構造を有するグラファイト複合フィルムによれば、放熱性を損なうことなく空気の噛みこみを抑制できることを見出し本発明を完成させるに至った。即ち、本発明に係るグラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有するものである。
【００２０】
（１−１）粘着層
粘着層とは、グラファイトフィルム上に積層され、被着体とグラファイト結合フィルムとを接合する層である。本発明に係るグラファイト複合フィルムは、粘着剤により覆われているグラファイトフィルムの面積が、グラファイトフィルムの全面積の３５％以上１００％以下であり、粘着層は、グラファイトフィルムと接した面と反対側の表面に凹凸構造を有していればよい。これにより、グラファイト複合フィルムの放熱性を損なうことなく、被着体に貼り合わせた際の被着体とグラファイト複合フィルムとの間の気泡発生を低減することができる。本発明の効果について、本発明者らは次のように推測している。まず、グラファイト複合フィルムにおいて、被着体と接する粘着層の表面に凹凸構造が形成されている場合、グラファイト複合フィルムと被着体とを貼り合せた際に両者の間に気泡が生じたとしても、当該凹凸構造によって生じる微細な間隙により、容易に気泡を除去することができる（いわゆる“エア抜け”の容易性）。そして、本発明に係るグラファイト複合フィルムでは、グラファイトフィルムの全面積の３５％〜１００％が粘着剤で覆われているので、凹凸構造によって微細な間隙が生じて気泡が除去された後に、微細な間隙が生じていた部分の少なくとも一部においても存在する粘着剤によりグラファイト複合フィルムが被着体に接合されると考えられる。そのため、グラファイト複合フィルムと被着体（例えば、SUSの筐体、プラスチックの筐体など）との密着性が良いことから、グラファイト複合フィルムから被着体への熱移動がスムーズであるので、放熱性を損なうことがない。
【００２１】
なお、本発明において、「粘着剤で覆われているグラファイトフィルムの面積」とは、被着体と貼り合わせるための粘着剤を含む層において、粘着剤で覆われているグラファイトフィルムの面積を意味する。したがって、粘着層が多層構造である場合は、「粘着剤で覆われているグラファイトフィルムの面積」とは、粘着層の前記グラファイトフィルムと接した面と反対側の被着体と貼り合わせるための粘着剤を含む層、即ち最外層において、粘着剤で覆われているグラファイトフィルムの面積をいう。なお、多層構造の場合、最外層の粘着剤は直接グラファイトフィルムと接しているわけではないが、当該粘着剤が覆っている領域に相当するグラファイトフィルムの面積を「粘着剤で覆われているグラファイトフィルムの面積」とする。
【００２２】
本発明に係るグラファイト複合フィルムでは、粘着剤により覆われているグラファイトフィルムの面積は、グラファイトフィルムの全面積の３５％以上１００％以下である。すなわち、本発明には、粘着剤により覆われているグラファイトフィルムの面積の、グラファイトフィルムの全面積に対する割合が、１００％である場合と、３５％以上１００％未満である場合が含まれる。
【００２３】
粘着剤により覆われているグラファイトフィルムの面積の、グラファイトフィルムの全面積に対する割合が、１００％である場合は、例えば、図９の（ｂ）に示すように、粘着層において、グラファイトフィルムの全面積が粘着剤により覆われているとともに、粘着層がグラファイトフィルムと接した面と反対側の表面に凹凸構造を有している。
【００２４】
粘着剤により覆われているグラファイトフィルムの面積の、グラファイトフィルムの全面積に対する割合が、３５％以上１００％未満である場合は、例えば、図９の（ａ）に示すように、粘着層において、グラファイトフィルムが粘着剤により覆われず露出している部分が存在するとともに、粘着層がグラファイトフィルムと接した面と反対側の表面に凹凸構造を有している。かかる場合、粘着剤により覆われているグラファイトフィルムの面積の、グラファイトフィルムの全面積に対する割合は、より好ましくは３５％以上９０％以下であり、さらに好ましくは５０％以上８５％以下である。粘着剤により覆われているグラファイトフィルムの面積の、グラファイトフィルムの全面積に対する割合が前記範囲内であれば、被着体との接触がよく熱伝導に優れ、グラファイト複合フィルムの放熱性を損なうことなく、被着体に貼り合わせた際の被着体とグラファイト複合フィルムとの間の気泡発生を低減することができるため好ましい。また、被着体との接触がよいため、粘着力にも優れる。
【００２５】
なお、本発明では、粘着層は、グラファイトフィルムと接した面と反対側の表面に凹凸構造を有していればよく、粘着層のグラファイトフィルムと接した面の構造はどのような構造であってもよい。即ち、粘着層のグラファイトフィルムと接した面は、凹凸構造を有していても有していなくてもよい。
【００２６】
（１−１−１）凹凸構造
本発明において、凹凸構造を有しているとは、平坦でなく凹凸を有していればよく、その他の構成は特に限定されない。例えば、前記粘着層の凹凸構造を有する表面の表面粗さは、Ｒａ０．１９μｍ以上１０μｍ以下、且つ、Ｒｚ１．６μｍ以上１００μｍ以下であることがより好ましく、Ｒａ０．１９μｍ以上１．０μｍ以下、且つ、Ｒｚ１．６μｍ以上１０．０μｍ以下であることがさらに好ましく、Ｒａ０．３５μｍ以上０．７０μｍ以下、且つ、Ｒｚ２．５μｍ以上６．０μｍ以下であることが特に好ましい。或いは、前記粘着層の凹凸構造を有する表面の表面粗さは、Ｒａが好ましくは０．１９μｍ以上１０μｍ以下であり、より好ましくは０．１９μｍ以上１．０μｍ以下であり、さらに好ましくは０．３５μｍ以上０．７０μｍ以下である。また、前記粘着層の凹凸構造を有する表面の表面粗さは、Ｒｚがより好ましくは１．６μｍ以上１００μｍ以下であり、さらに好ましくは１．６μｍ以上１０．０μｍ以下であり、特に好ましくはＲｚ２．５μｍ以上６．０μｍ以下である。前記凹凸構造を有する表面の表面粗さが前記範囲内であれば、グラファイト複合フィルムの放熱性を損なうことなく、被着体に貼り合わせた際の被着体とグラファイト複合フィルムとの間の気泡発生を低減することができるため好ましい。なお、ここで、表面粗さとは、実施例に記載の測定方法によって測定された値を言う。
【００２７】
ここで、前記凹凸構造の具体的な形状は特に限定されるものではなく、どのような形状であってもよい。また、前記凹凸構造は、形状が一定ではなく、種々の形状の凹部及び凸部の少なくとも何れかが混ざったものであってもよい。しかしながら、前記凹凸構造は、見た目や生産性の観点から一定の形状の凹部及び凸部の少なくとも何れかからなるものであることがより好ましい。一定形状であれば、見た目にも美しく見え、一定のパターンであれば、フィルムの量産にも適している。
【００２８】
前記凹凸構造が、一定の形状の凹部及び凸部の少なくとも何れかからなるものである場合の具体的な形状は特に限定されるものではないが、例えば、格子状又は縞状の溝、或いは、独立した複数の島状突起を挙げることができる。
【００２９】
＜独立した複数の島状突起＞
図１に前記凹凸構造の具体例を示す。図１中（ａ）は、独立した複数の島状突起を上から見た平面図である。図中、ハッチング部分が島状突起である。ここで、島状突起の形状は、図では円形であるが、円形に限定されるものではなくどのような形状であってもよく、例えば、楕円形、多角形、棒状、帯状、不定形等であってもよい。多角形には、三角形、正方形・長方形・ひし形等の四角形、五角形、六角形等が含まれる。
【００３０】
図１の（ａ）に示す島状突起を破線Ａで切断した断面図は、図９の（ａ）のような構成であってもよいし、図９の（ｂ）のような構成であってもよい。すなわち、凹部の底面部分には、粘着剤が存在していても存在していなくてもよい。或いは、前記断面図は、図９の（ａ）の構成と（ｂ）の構成とが混在したものであってもよい。これらの例では、島状突起が前記凹凸構造の凸部であり、島状突起以外の部分が前記凹凸構造の凹部である。
【００３１】
図９の（ａ）は、粘着剤により覆われているグラファイトフィルムの面積の、グラファイトフィルムの全面積に対する割合が、３５％以上１００％未満である一例である。図９の（ａ）に示すように、この例では、グラファイトフィルム４１が粘着剤４２により覆われず露出している部分が存在する。図９の（ａ）の例では、グラファイトフィルム４１が粘着剤４２により覆われず露出している部分が凹部の底面３９に該当する。かかる構成では、島状突起の高さｈが、粘着層（後述する三層構造を有する粘着層では第２粘着層）の厚みと同じであり、粘着層の凹部に接着剤が存在しないで、グラファイトフィルム４１（後述する三層構造を有する粘着層では三層構造の基材）が露出している。この場合、粘着層は、グラファイトフィルム４１上に配置された複数の粘着部を含み、粘着層の表面の凹凸構造は、凸部が前記粘着部からなり、凹部には接着剤が存在せずグラファイトフィルム４１が露出していると言うこともできる。かかる構成によれば、被着体に貼り合わせた際の被着体とグラファイト複合フィルムとの間の気泡発生をより効率的に低減することができるため好ましい。
【００３２】
図９の（ｂ）は、粘着剤により覆われているグラファイトフィルムの面積の、グラファイトフィルムの全面積に対する割合が、１００％である一例である。図９の（ｂ）に示すように、この例では、グラファイトフィルム４１の全面積が粘着剤４２により覆われているとともに、粘着層がグラファイトフィルム４１と接した面と反対側の表面に凹凸構造を有している。かかる構成では、島状突起の高さｈが、粘着層（後述する三層構造を有する粘着層では第２粘着層）の厚みより小さく、粘着層の凹部の底部３９とグラファイトフィルム４１との間に接着剤が存在している。かかる構成によれば、被着体に貼り合わせた際の被着体とグラファイト複合フィルムとの間の気泡発生をより効率的に低減することができるとともに、その後粘着層の凹部の底部３９とグラファイトフィルム４１との間に存在する接着剤により被着体とグラファイト複合フィルムとが接合されるため好ましい。
【００３３】
密着性に優れるという観点から、各島状突起の上面３８は同一面上にあることがより好ましい。また、同様の観点から、各島状突起の上面３８は平面であることがより好ましい。図１の（ａ）及び図９の（ａ）及び（ｂ）では各島状突起は規則的に配置されているが、不規則に配置されていてもよい。また、図１の（ａ）及び図９の（ａ）及び（ｂ）では各島状突起は同じ形状であるが、複数種類の異なる形状を含むものであってもよい。凹部の底面３９も、特にこれに限定されるものではないが、同一平面上にあることがより好ましい。また、前記底面３９は平面であることがより好ましい。
【００３４】
島状突起の側面４０は、前記底面３９又は前記上面３８に対して、略垂直であってもよいし角度をなしていてもよい。角度をなす場合島状突起の側面４０と前記底面３９とがなす角度αは、好ましくは６０°以上１５０°以下、より好ましくは９０°以上１２０°以下である。しかし、本実施形態には、島状突起の側面４０が、前記底面３９又は前記上面３８と、必ずしも明確に角度αを成さないで、丸みを帯びて繋がっている形態も含まれる。島状突起の高さｈ、即ち前記底面３９と前記上面３８との間の間隔は、好ましくは０．１μｍ以上２０μｍ以下、より好ましくは０．５μｍ以上５μｍ以下、更に好ましくは１．０μｍ以上３．０μｍ以下である。前記島状突起の高さｈが前記範囲内であれば、グラファイト複合フィルムの放熱性を損なうことなく、被着体に貼り合わせた際の被着体とグラファイト複合フィルムとの間の気泡発生をより好適に低減することができるため好ましい。
【００３５】
前記島状突起が、規則的に配列した、多角形、棒状、帯状の島状突起である場合、島状突起の一辺と、当該辺と向かい合う隣接する島状突起の一辺との間の間隔（以下、「島状突起相互間の間隔」と称することがある。）は、好ましくは０．０１ｍｍ以上であり、より好ましくは０．１ｍｍ以上である。また、上限は、好ましくは２．０ｍｍ以下、より好ましくは０．８８ｍｍ以下、更に好ましくは０．５ｍｍ以下である。例えば、島状突起が四角形である場合は、島状突起の四角形の一辺と、当該辺と向かい合う隣接する島状突起の四角形の一辺との間の間隔が上記範囲内であることが好ましい。前記間隔が上記範囲内であれば、グラファイト複合フィルムの放熱性を損なうことなく、被着体に貼り合わせた際の被着体とグラファイト複合フィルムとの間の気泡発生を低減することができるため好ましい。
【００３６】
＜格子状の溝＞
図１中（ｂ）は、格子状の溝を上から見た平面図である。図中、ハッチングされていない部分が格子状の溝である。ここで、格子状の溝は、図では正方形格子であるが、正方形格子に限定されるものではなくどのような格子であってもよく、例えば、三角形格子、長方形格子、ひし形格子、多角形格子等であってもよいし、複数種類の格子を含むものであってもよい。また、溝は直線の溝に限定されるものではなく曲線の溝であってもよい。
【００３７】
図１の（ｂ）に示す格子状の溝を破線Ｂで切断した場合の断面図は、独立した複数の島状突起の場合と同様に、図９の（ａ）のような構成であってもよいし、図９の（ｂ）のような構成であってもよいし、これらの構成が混在したものであってもよい。格子状の溝の例では、格子状の溝が前記凹凸構造の凹部であり、格子状の溝以外の部分が前記凹凸構造の凸部である。
【００３８】
図９の（ａ）及び（ｂ）については、＜独立した複数の島状突起＞において説明したとおりである。なお、格子状の溝の例では、図９の（ａ）の構成において、格子状の溝の深さｈが、粘着層（後述する三層構造を有する粘着層では第２粘着層）の厚みと同じであり、凹部に接着剤が存在しないで、グラファイトフィルム４１（後述する三層構造を有する粘着層では基材）が露出している。かかる構成によれば、被着体に貼り合わせた際の被着体とグラファイト複合フィルムとの間の気泡発生をより効率的に低減することができるため好ましい。
【００３９】
また、格子状の溝の例では、図９の（ａ）の構成において、格子状の溝の深さｈが、粘着層（後述する三層構造を有する粘着層では第２粘着層）の厚みより小さく、凹部の底部３９とグラファイトフィルム４１との間に接着剤が存在している。かかる構成によれば、被着体に貼り合わせた際の被着体とグラファイト複合フィルムとの間の気泡発生をより効率的に低減することができるとともに、その後粘着層の凹部の底部３９とグラファイトフィルム４１との間に存在する接着剤により被着体とグラファイト複合フィルムとが接合されるため好ましい。
【００４０】
密着性に優れるという観点から、凸部である溝部分以外の部分の上面は同一面上にあることがより好ましい。また、同様の観点から、当該上面は平面であることがより好ましい。
【００４１】
また、格子状の溝のピッチは、好ましくは０．０５ｍｍ以上２．０ｍｍ以下であり、より好ましくは０．１ｍｍ以上１．０ｍｍ以下であり、さらに好ましくは０．１５ｍｍ以上０．４０ｍｍ以下である。なお、ここで、格子状の溝のピッチとは、格子を構成する溝の交点と、当該交点と隣接する交点との間隔をいう。なお、溝が一定の幅を有する場合、前記交点とは、溝の中心を通る線同士の交点をいう。例えば、溝が正方形格子及びひし形格子の場合、ピッチは、それぞれ溝の中心を通る線が形成する格子の正方形及びひし形の一辺の長さである。また、長方形格子の場合、長方形の一方の辺の長さ及び他方の辺の長さの２つのピッチがある。したがって、長方形格子の場合は、両方のピッチが上記範囲内であることが好ましい。格子状の溝のピッチが前記範囲内であれば、グラファイト複合フィルムの放熱性を損なうことなく、被着体に貼り合わせた際の被着体とグラファイト複合フィルムとの間の気泡発生をより好適に低減することができるため好ましい。
【００４２】
また、溝の深さは、好ましくは０．１μｍ以上２０μｍ以下、より好ましくは０．３μｍｍ以上５μｍ以下、更に好ましくは０．５μｍ以上１．９μｍ以下である。溝の幅も、特に限定されるものではないが、好ましくは０．００１ｍｍ以上２ｍｍ以下、より好ましくは０．０１ｍｍ以上０．０５ｍｍ以下である。格子状の溝の深さ及び幅が前記範囲内であれば、グラファイト複合フィルムの放熱性を損なうことなく、被着体に貼り合わせた際の被着体とグラファイト複合フィルムとの間の気泡発生をより好適に低減することができるため好ましい。
【００４３】
溝の形状も特に限定されるものではなく、断面が、例えば、Ｖ字形、Ｕ字形、四角形等である。また、溝の断面は厳密なＶ字形、Ｕ字形、四角形ではなく、これらが変形した不定型な形状であってもよい。なお、独立した複数の島状突起と、格子状の溝とは、同じ凹凸形状を示す場合がある。
【００４４】
＜縞状の溝＞
図１中（ｃ）は、縞状の溝を上から見た平面図である。なお、本発明において、縞状とは、図１の（ｃ）に示すように、筋状の縞をいい、格子縞を除く趣旨である。図中、ハッチングされていない部分が縞状の溝である。ここで、縞状の溝は、図では直線の溝であるが、溝の形状はこれに限定されるものではなく、曲線の溝であってもよい。また、図では、溝と溝との間隔は一定であるが、必ずしも一定でなくてもよい。
【００４５】
図１の（ｃ）に示す縞状の溝を破線Ｃで切断した場合の断面図は、独立した複数の島状突起の場合と同様に、図９の（ａ）のような構成であってもよいし、図９の（ｂ）のような構成であってもよいし、これらの構成が混在したものであってもよい。縞状の溝の例では、縞状の溝が前記凹凸構造の凹部であり、縞状の溝以外の部分が前記凹凸構造の凸部である。
【００４６】
図９の（ａ）及び（ｂ）については、＜独立した複数の島状突起＞において説明したとおりである。なお、格子状の溝の例では、図９の（ａ）の構成において、縞状の溝の深さｈが、粘着層（後述する三層構造を有する粘着層では第２粘着層）の厚みと同じであり、凹部に接着剤が存在しないで、グラファイトフィルム４１（後述する三層構造を有する粘着層では基材）が露出している。かかる構成によれば、被着体に貼り合わせた際の被着体とグラファイト複合フィルムとの間の気泡発生をより効率的に低減することができるため好ましい。
【００４７】
また、格子状の溝の例では、図９の（ａ）の構成において、縞状の溝の深さｈが、粘着層（後述する三層構造を有する粘着層では第２粘着層）の厚みより小さく、凹部の底部３９とグラファイトフィルム４１（後述する三層構造を有する粘着層では基材）との間に接着剤が存在している。かかる構成によれば、被着体に貼り合わせた際の被着体とグラファイト複合フィルムとの間の気泡発生をより効率的に低減することができるとともに、その後粘着層の凹部の底部３９とグラファイトフィルム４１との間に存在する接着剤により被着体とグラファイト複合フィルムとが接合されるため好ましい。
【００４８】
密着性に優れるという観点から、凸部である溝部分以外の部分の上面は同一面上にあることがより好ましい。また、同様の観点から、当該上面は平面であることがより好ましい。また、縞状の溝のピッチは、好ましくは０．１ｍｍ以上２．０ｍｍ以下であり、より好ましくは０．５ｍｍ以上１．０ｍｍ以下である。なお、ここで、縞状の溝のピッチとは、溝と溝との間隔をいう。なお、溝が一定の幅を有する場合、前記間隔とは、溝の中心を通る線同士の間隔をいう。溝の深さ、幅及び形状については、格子状の溝と同様である。
【００４９】
＜粘着層の厚み＞
前記粘着層の厚みは、好ましくは１．００μｍ以上２０．００μｍ以下であり、より好ましくは２．００μｍ以上１０．００μｍ以下であり、更に好ましくは、３．００μｍ以上７．００μｍ以下である。前記粘着層の厚みが１．００μｍ以上であれば被着体との接続が十分に行えるため好ましい。また、前記粘着層の厚みが２０．００μｍ以下であればグラファイトフィルムで拡散した熱を、粘着剤を介して被着体に伝える場合の熱抵抗を抑制できる観点で好ましい。なお、ここで、「粘着層の厚み」とは、被着体と貼り合わせるための粘着剤を含む層の厚みを意味する。したがって、粘着層が多層構造である場合は、「粘着層の厚み」とは、粘着層の前記グラファイトフィルムと接した面と反対側の被着体と貼り合わせるための粘着剤を含む層、即ち最外層の厚みを指す。例えば、粘着層が後述するように三層構造を有する場合は、粘着層の厚みとは、後述する第２粘着層の厚みを指す。
【００５０】
また、粘着層の厚みは、後述する実施例に記載の方法に基づき測定して得られた値をいう。また、本明細書において、グラファイトフィルム（ＧＳ）、粘着層及び粘着層が三層構造である場合はその各層、グラファイト複合フィルム、アプリケーション層、保護層、などの厚みも、同様に後述する実施例に記載の方法に基づき測定して得られた値をいう。      
【００５１】
（１−１−２）粘着層の構成
前記粘着層は、粘着剤により覆われているグラファイトフィルムの面積が、グラファイトフィルムの全面積の３５％以上１００％以下であり、グラファイトフィルムと接した面と反対側の表面に凹凸構造を有していればその構成は特に限定されるものではなく単層構造であっても多層構造であってもよい。前記粘着層は、第１粘着層、基材、及び第２粘着層を含む三層構造を有することがより好ましい。前記粘着層が基材を含むことにより、グラファイト複合フィルムのコシが増える。またグラファイトフィルムの破断を抑制できるため、一度取り付けたグラファイトフィルムを再剥離する際に、グラファイトフィルムが層間剥離する事を抑制することができる。それゆえ、一旦グラファイトフィルムを剥がし再度貼りつける作業を容易に行うことができる。
【００５２】
図１１に、三層構造の粘着層を有するグラファイト複合フィルムの一例の断面を模式的に示す。図１１の（ａ）は、粘着剤により覆われているグラファイトフィルムの面積の、グラファイトフィルムの全面積に対する割合が３５％以上１００％未満である場合の一例であり、図１１の（ｂ）は、粘着剤により覆われているグラファイトフィルムの面積の、グラファイトフィルムの全面積に対する割合が１００％である場合の一例である。
【００５３】
図１１の（ａ）及び（ｂ）に示すように、第１粘着層４５、基材４４、及び第２粘着層４３は、前記グラファイトフィルム４１上に、前記グラファイトフィルム４１側から、前記第１粘着層４５、前記基材４４、前記第２粘着層４３の順に積層している。したがって、前記粘着層は、前記第２粘着層４３の前記基材４４と接していない表面に前記凹凸構造を有していればよい。なお、粘着層が三層構造を有する場合の前記凹凸構造については、前記「（１−１−１）の凹凸構造」に説明したとおりであるのでここでは説明を省略する。但し、前記「（１−１−１）の凹凸構造」の説明において、「グラファイトフィルム４１」は「基材」に、「粘着層」は「第２粘着層」に読み替えるものとする。
【００５４】
かかる三層構造の粘着層においても、粘着剤で覆われているグラファイトフィルムの面積は、グラファイトフィルムの全面積の３５％以上１００％以下であればよい。ここで、三層構造の粘着層において、粘着剤で覆われているグラファイトフィルムの面積とは、粘着層の前記グラファイトフィルムと接した面と反対側の被着体と貼り合わせるための粘着剤を含む層、即ち、第２粘着層において、粘着剤で覆われているグラファイトフィルムの面積をいう。本発明では、グラファイトフィルムの面積と基材の面積とは同じであることが好ましく、かかる場合、第２粘着層において粘着剤で覆われているグラファイトフィルムの面積は、第２粘着層の粘着剤で覆われている前記基材の面積であるということもできる。
【００５５】
従って、言い換えれば、前記第２粘着層では、粘着剤により覆われている前記基材の面積が、前記基材の全面積の３５％以上１００％以下であることが好ましい。これにより、グラファイト複合フィルムと被着体とを貼り合せた際に両者の間に生じた気泡が、凹凸構造によって微細な間隙が生じて除去された後に、存在する粘着剤によりグラファイト複合フィルムが被着体に接合される。そのため、グラファイト複合フィルムから被着体への熱移動がスムーズであるので、放熱性を損なうことがない。
【００５６】
すなわち、前記第２粘着層では、粘着剤により覆われている前記基材の面積は、前記基材の全面積の１００％であってもよいし、３５％以上１００％未満であってもよい。
【００５７】
粘着剤により覆われている前記基材の面積の、前記基材の全面積に対する割合が１００％である場合は、その構成は、図９の（ｂ）の例で示したグラファイトフィルムと粘着剤の構成においてグラファイトフィルムを基材に置き換えた構成であるので、ここでは説明は省略する。具体的には、図１１の（ｂ）に示すように、第２粘着層４３において、前記基材４４の全面積が粘着剤により覆われているとともに、第２粘着層４３が前記基材４４と接した面と反対側の表面に凹凸構造を有している。
【００５８】
粘着剤により覆われている前記基材の面積の、前記基材の全面積に対する割合が３５％以上１００％未満である場合は、その構成は、図９の（ａ）の例で示したグラファイトフィルムと粘着剤の構成においてグラファイトフィルムを基材に置き換えた構成であるので、ここでは説明は省略する。具体的には、図１１の（ａ）に示すように、第２粘着層４３において、前記基材４４が粘着剤により覆われず露出している部分が存在するとともに、第２粘着層４３が前記基材と接した面と反対側の表面に凹凸構造を有している。かかる場合、粘着剤により覆われている前記基材の面積の、グラファイトフィルムの全面積に対する割合は、より好ましくは３５％以上９０％以下であり、さらに好ましくは５０％以上８５％以下である。粘着剤により覆われている前記基材の面積の、前記基材の全面積に対する割合が前記範囲内であれば、被着体との接触がよく熱伝導に優れ、グラファイト複合フィルムの放熱性を損なうことなく、被着体に貼り合わせた際の被着体とグラファイト複合フィルムとの間の気泡発生を低減することができるため好ましい。また、被着体との接触がよいため、粘着力にも優れる。
【００５９】
言い換えれば、粘着層が三層構造を有する場合、前記第２粘着層の前記凹凸構造の凹部の底面には、粘着剤が存在していても存在していなくてもよい。しかしながら、気泡発生をより効率的に低減するという観点からは、前記凹凸構造の凹部の底面に、粘着剤が存在していないことがより好ましい。この場合、前記凹凸構造の凹部には、前記基材が露出する。即ち、前記第２粘着層では、粘着剤により覆われている前記基材の面積は、前記基材の全面積の３５％以上１００％未満であることがより好ましい。この場合、第２粘着層は、前記基材上に配置された複数の粘着部であり、前記粘着層の表面の凹凸構造は、凸部が前記粘着部からなり、凹部には接着剤が存在せず前記基材が露出している。かかる構成によれば、被着体に貼り合わせた際の被着体とグラファイト複合フィルムとの間の気泡発生をより効率的に低減することができるため好ましい。
【００６０】
前記粘着部が規則的に配置された、多角形、棒状、帯状の島状突起である場合、島状突起の一辺と、当該辺と向かい合う隣接する島状突起の一辺との間の間隔は、好ましくは０．０１ｍｍ以上、より好ましくは０．１ｍｍ以上である。また、上限は、好ましくは２．０ｍｍ以下、より好ましくは０．８８ｍｍ以下、更に好ましくは０．５ｍｍ以下である。前記粘着部である島状突起の一辺と、当該辺と向かい合う隣接する島状突起の一辺との間の間隔が０．０１ｍｍ以上であれば気泡発生をより効率的に低減するため好ましい。また、前記間隔が上記範囲内であれば、グラファイト複合フィルムの放熱性を損なうことなく、被着体に貼り合わせた際の被着体とグラファイト複合フィルムとの間の気泡発生を低減することができるため好ましい。
【００６１】
前記粘着部の面積の粘着層全体の面積に占める割合は、好ましくは３５％以上９０％以下、より好ましくは５０％以上８５％以下である。前記粘着部の面積の粘着層全体の面積に占める割合が前記範囲内であれば、被着体との接触がよく熱伝導に優れ、グラファイト複合フィルムの放熱性を損なうことなく、被着体に貼り合わせた際の被着体とグラファイト複合フィルムとの間の気泡発生を低減することができるため好ましい。また、被着体との接触がよいため、粘着力にも優れる。
【００６２】
なお、グラファイトフィルムに接する第１粘着層の粘着剤により覆われているグラファイトフィルムの面積の、グラファイトフィルムの全面積に対する割合は、１００％であってもよいし、３５％以上１００％未満であってもよいが、より好ましくは１００％である。これにより、グラファイト複合フィルムの放熱性を損なうことのない複合フィルムとすることができる。
【００６３】
前記第１粘着層、基材、及び第２粘着層を含む粘着層における、各層の厚み構成も特に限定されるものではないが、前記第１粘着層は好ましくは０．１μｍ以上２０μｍ以下、より好ましくは０．５μｍ以上５μｍ以下、更に好ましくは１μｍ以上３μｍ以下である。また、前記基材は、好ましくは０．５μｍ以上１０μｍ以下、より好ましくは１μｍ以上５μｍ以下である。また、前記第２粘着層は好ましくは０．１μｍ以上２０μｍ以下、より好ましくは０．５μｍ以上５μｍ以下、更に好ましくは１μｍ以上３μｍ以下である。
【００６４】
前記粘着層に用いられる粘着剤の材料としては、アクリル系粘着剤、シリコーン系粘着剤、ゴム系粘着剤等が挙げられる。これらの材料は、耐熱性に優れ、発熱部品及び／又は放熱部品と複合化して使用した場合にも、十分な長期信頼性が得られる。また、これらの材料は、繰り返し使用が可能であって長期信頼性に優れるため、再利用性及び再剥離性にも優れる。前記粘着層が三層構造を有する場合、第１粘着層と第２粘着層の材料は同じであっても異なっていてもよい。また、ポリイミド系やエポキシ系などの熱を加えて使用する接着剤にも、本技術は応用可能である。
【００６５】
前記基材は高分子フィルムであることが好ましい。一例として、ポリイミド系樹脂、ポリエチレンテレフタレート（ＰＥＴ）系樹脂、ポリフェニレンサルファイド（ＰＰＳ）系樹脂、ポリエチレンナフタレート（ＰＥＮ）系樹脂、及びポリエステル系樹脂からなる群より選択される少なくとも１種を含む高分子フィルムなどが挙げられる。中でもポリイミド、ポリエチレンテレフタレートは、耐熱性、強度及び寸法安定性に優れ、グラファイト複合フィルムとした際に、熱伝導性を低下させることなく、剥離性、傷つき防止性にも優れるグラファイト複合フィルムを得ることができる。
【００６６】
なお、第２粘着層は、前記基材と接した面と反対側の表面に凹凸構造を有していればよく、第２粘着層の前記基材と接した面の構造はどのような構造であってもよい。即ち、第２粘着層の前記基材と接した面は、凹凸構造を有していても有していなくてもよい。
【００６７】
また、第１粘着層の前記基材又はグラファイトフィルムと接した面の構造はどのような構造であってもよい。即ち、第１粘着層の前記基材又はグラファイトフィルムと接した面は、凹凸構造を有していても有していなくてもよい。
【００６８】
（１−２）グラファイトフィルム
本発明に用いられるグラファイトフィルムは、放熱部品として用いることができるグラファイトフィルムであれば特に限定されるものではない。
【００６９】
例えば、天然黒鉛や人造黒鉛等のグラファイト粉末をシート化して得られるグラファイトフィルム、高分子フィルムを熱処理して得られるグラファイトフィルムを好適に用いることができる。
【００７０】
グラファイト粉末をシート化して得られるグラファイトフィルムは、グラファイト粉末をシート状に押し固めることによって製造される。グラファイト粉末がフィルム状に成型されるためには粉末がフレーク状、又はリン片状になっている必要がある。この様なグラファイト粉末の製造のための最も一般的な方法がエキスパンド（膨張黒鉛）法と呼ばれる方法である。これはグラファイトを硫酸などの酸に浸漬し、グラファイト層間化合物を作製し、しかる後にこれを熱処理、発泡させてグラファイト層間を剥離するものである。剥離後、グラファイト粉末を洗浄して酸を除去し薄膜のグラファイト粉末を得る。この様な方法で得られたグラファイト粉末をさらに圧延ロール成型してフィルム状のグラファイトを得る。この様な手法で得られた、膨張黒鉛を用いて作製されたグラファイトフィルムは柔軟性に富み、フィルム面方向に高い熱伝導性を有するので本発明の目的に好ましく用いられる。
【００７１】
高分子フィルムを熱処理して得られるグラファイトフィルムは、ポリイミド、ポリアミド、ポリオキサジアゾール、ポリベンゾチアゾール、ポリベンゾビスチアゾール、ポリベンゾオキサゾール、ポリベンゾビスオキサゾール、ポリパラフェニレンビニレン、ポリベンゾイミダゾール、ポリベンゾビスイミダゾール、及びポリチアゾールから選ばれる少なくとも一種類以上の高分子フィルムを熱処理することによって製造される。
【００７２】
中でも、本発明に用いられるグラファイトフィルムの原料フィルムは、より好ましくはポリイミドフィルムである。ポリイミドフィルムは、フィルムの炭化、黒鉛化が進行しやすいため、フィルムの熱拡散率、熱伝導率、電気伝導度が低温で均一に高くなりやすく、且つ熱拡散率、熱伝導率、電気伝導度そのものも高くなりやすい点、厚みが厚い場合においても熱伝導性の高いグラファイトとなる点、出来上がるグラファイトの結晶性が優れ、耐熱性、折り曲げ性に優れ、保護フィルムと貼り合わせた場合に、表面から黒鉛が落ちにくいグラファイトフィルムが得られやすい点でより好ましい。
【００７３】
高分子フィルムからグラファイトフィルムを得るには、まず、出発物質である高分子フィルムを、予備加熱処理して炭化し、その後得られた炭化フィルムを高温で黒鉛化する。炭化は減圧下又は不活性ガス中で行うことがより好ましい。炭化は通常１０００℃程度の温度で行い、例えば１０℃／分の速度で昇温した場合には１０００℃の温度領域で３０分程度の温度保持を行うことが望ましい。黒鉛化は、より好ましくは減圧下もしくは不活性ガス中で行われる。黒鉛化の工程においては、その熱処理温度は、２０００℃以上が必要で、最終的には２４００℃以上、より好ましくは、２６００℃以上さらに好ましくは２８００℃以上である。このような温度で熱処理することにより、熱伝導性に優れたグラファイトを得ることができる。熱処理温度が高いほど良質のグラファイトへの転化が可能であるが、経済性の観点からはできるだけ低温で良質のグラファイトに転化できることが好ましい。２５００℃以上の超高温を得るには、通常はグラファイトヒーターに直接電流を流して、そのジュ−ル熱を利用した加熱が行なわれる。
【００７４】
或いは、炭化は、５００℃以上９００℃以下の加熱空間を２段階以上含む加熱処理装置を用いた連続炭化工程にて行ってもよい。連続炭化工程を用いる方法では、例えば、図２に示すように、各加熱空間３内の温度を、各加熱空間３内で均一になるように、５００℃以上９００℃以下の間で複数段階に調整する。高分子フィルム２は巻き替え装置にセットし、加熱処理装置１に連続的に供給する。このとき、加熱フィルムに対して引張り強さ５ｋｇｆ／ｃｍ２以上５００ｋｇｆ／ｃｍ２以下で張力を加えながら、１００ｃｍ／ｍｉｎ以上１０００ｃｍ／ｍｉｎ以下のライン速度で搬送することが好ましい。各加熱空間３内では図３に示すように黒鉛製の冶具４でフィルム２を上下から挟みこみ、冶具４の間を滑らせるように搬送することが好ましい。このときフィルム２の厚み方向に加わる圧力は０．５ｇ／ｃｍ２以上１０ｇ／ｃｍ２以下に調整することが好ましい。その後、ロール状に巻かれた炭化フィルム５を、図４に示すように黒鉛化炉６に投入し黒鉛化する。なお、図４中点線は巻き芯の位置を示す。このとき、炭化フィルムのＴＤ方向と、重力方向７とが一致するようにすることが好ましい。
【００７５】
本発明に用いられるグラファイトフィルムは、フィルムの面方向の熱伝導度が２００Ｗ／ｍＫ以上であり、フィルム面に対して垂直方向の熱伝導度が２０Ｗ／ｍＫ以下であることが好ましい。フィルムの面方向の熱伝導率が、２００Ｗ／ｍ・Ｋ以上であれば、粘着層や保護フィルム層を形成した複合品としても、グラファイト複合フィルムの熱伝導性は高くなる。また、発熱部品からの熱を速やかに移動させるためには、グラファイトフィルムの厚み方向の熱伝導率が十分小さい必要がある。また、フィルム面に対して垂直方向の熱伝導度が２０Ｗ／ｍＫ以下であれば、被着体の発熱部分からの熱を優先的に面方向に拡散することが可能となり、ヒートスポットを抑制できる。
【００７６】
さらに、本発明に用いられるグラファイトフィルムが、高分子フィルムを熱処理して得られるグラファイトフィルムである場合は、フィルムの面方向の熱伝導率は、８００Ｗ／ｍ・Ｋ以上であることが好ましい。
【００７７】
本発明に用いられるグラファイトフィルムが、上述したようなグラファイト粉末をシート化、又は、高分子フィルムを熱処理して得られる単層のシートである場合、グラファイトフィルムの厚みは好ましくは５μｍ以上２５０μｍ以下、より好ましくは５μｍ以上１２０μｍ以下、さらに好ましくは７μｍ以上５０μｍ以下、特に好ましくは１０μｍ以上４０μｍ以下である。グラファイトフィルムの厚みが５μｍ以上であれば電子機器の冷却に必要な放熱能力があり好ましい。また、グラファイトフィルムの厚みが２５０μｍ以下であれば厚みの薄い電子機器に投入できるため好ましい。
【００７８】
本発明に用いられるグラファイトフィルムは、グラファイト粉末をシート化、又は、高分子フィルムを熱処理して得られる単層のシートからなるものであってもよいが、本発明において、グラファイトフィルムには、グラファイトシートと接着層とが交互に積層されてなるグラファイト積層体も含まれる。前記接着層は、これに限定されるものではないが、例えば、熱可塑性樹脂及び熱硬化性樹脂のうちの少なくとも１つの樹脂を含む。前記接着層の厚さもこれに限定されるものではないが、０．１μｍ以上１５μｍ未満であることが好ましい。前記グラファイト積層体に含まれる前記グラファイトシートの積層数は、これに限定されるものではないが、例えば３層以上であり、より好ましくは５層以上であり、さらに好ましくは１０層以上であり、特に好ましくは１５層以上であり、最も好ましくは２０層以上である。また、積層数の上限値は、これに限定されるものではないが、例えば１０００層以下であり、より好ましくは５００層以下であり、さらに好ましくは２００層以下であり、さらにより好ましくは１００層以下であり、特に好ましくは８０層以下であり、最も好ましくは５０層以下である。積層数が３層以上であれば、熱輸送能力が高く、かつ、機械的強度に優れたグラファイト積層体を得ることができるので好ましい。
【００７９】
グラファイト積層体に含まれる接着層の積層数は、特に限定されず、グラファイトシートの積層数に合わせて、適宜設定することができる。例えば、グラファイト積層体では、（ｉ）隣接するグラファイトシート間に、１枚の接着層は勿論のこと、２枚以上の接着層が配置されていてもよく、（ｉｉ）グラファイトシートが、グラファイト積層体の最上面のみに配置、グラファイト積層体の最下面のみに配置、または、グラファイト積層体の最上面および最下面の両方に配置されていてもよく、（ｉｉｉ）接着層が、グラファイト積層体の最上面のみに配置、グラファイト積層体の最下面のみに配置、または、グラファイト積層体の最上面および最下面の両方に配置されていてもよい。なお、本明細書における「グラファイトシートと接着層とが交互に積層」には、（ａ）隣接するグラファイトシート間に１枚の接着層が配置される場合、および、（ｂ）隣接するグラファイトシート間に２枚以上の接着層が配置される場合、の両方が包含される。つまり、接着層は、複数の接着層が積層されたものであってもよい。
【００８０】
かかるグラファイト積層体は、グラファイトシートと接着層とを交互に積層し、積層物を加熱及び加圧する方法により製造することができる。或いは、グラファイトシートの少なくとも片面の上に接着層を形成してグラファイト接着シートを作成した後、当該グラファイト接着シートを積層する方法等により製造することができる。
【００８１】
当該グラファイト積層体は、更に、前記グラファイトシートと前記接着層とが交互に積層された積層物を圧縮して得られるものであってもよい。ここで、「圧縮して得られるもの」とは、圧縮前の材料の厚さの合計よりも、圧縮後の材料の厚さの合計が薄くなっているものを意図する。このとき、グラファイトシートの表面に接着層の成分が浸潤しているものも、「圧縮して得られるもの」に包含される。なお、グラファイト積層体が圧縮して得られたものであるか否かは、ｉ）圧縮処理の前後におけるグラファイト積層体の厚さの比較、または、ｉｉ）ＳＥＭ（scanning electron microscope）によるグラファイト積層体内の層間の界面の観察、等によって確認することができる。なお、グラファイトシートと接着層との間には、他の構成が挟まれていてもよいし、他の構成が挟まれていなくてもよい。
【００８２】
本発明に用いられるグラファイトフィルムが、前述したようなグラファイト積層体である場合、グラファイトフィルム、即ち、グラファイト積層体の厚みは、これに限定されるものではないが、好ましくは０．０５ｍｍ以上であり、より好ましくは０．０９ｍｍ以上であり、さらに好ましくは０．１０ｍｍ以上である。グラファイト積層体の厚さが０．０５ｍｍ以上であれば、輸送できる熱量が多くなり、発熱量が大きな電子機器にも適用することができる。グラファイトフィルム、即ち、グラファイト積層体の厚さの上限値は、これに限定されるものではないが、電子機器の薄型化という観点からは、好ましくは１０ｍｍ以下であり、より好ましくは７．５ｍｍ以下であり、さらに好ましくは５ｍｍ以下であり、特に好ましくは２．５ｍｍ以下であり、最も好ましくは１ｍｍ以下である。
【００８３】
前記グラファイト積層体を構成する各グラファイトシートは、前述した、天然黒鉛や人造黒鉛等のグラファイト粉末をシート化する方法、高分子フィルムを熱処理する方法により製造することができる。
【００８４】
前記グラファイト積層体を構成する各グラファイトシートの厚みは、これに限定されるものではないが、好ましくは１０μｍ以上２００μｍ以下であり、より好ましくは１２μｍ以上１５０μｍ以下であり、さらに好ましくは１５μｍ以上１００μｍ以下であり、特に好ましくは２０μｍ以上８０μｍ以下である。前記各グラファイトシートの厚みが１０μｍ以上であれば、グラファイト積層体に含まれるグラファイトシートの積層枚数を削減することができ、熱伝導率の低い接着層の積層枚数を減らすことができる。また、前記各グラファイトシートの厚さが、２００μｍ以下であれば、グラファイト積層体の高い熱伝導率を実現することができる。
【００８５】
なお、前記接着層の材料としては、フィルム状のものを用いることも可能であるし、ワニス状のものを用いることも可能である。
【００８６】
前記熱硬化性樹脂としては、ＰＵ（ポリウレタン）、フェノール樹脂、ユリア樹脂、メラミン系樹脂、グアナミン樹脂、ビニルエステル樹脂、不飽和ポリエステル、オリゴエステルアクリレート、ジアリルフタレート、ＤＫＦ樹脂（レゾルシノール系樹脂の一種）、キシレン樹脂、エポキシ樹脂、フラン樹脂、ＰＩ（ポリイミド系）樹脂、ＰＥＩ（ポリエーテルイミド）樹脂、ＰＡＩ（ポリアミドイミド）樹脂、ＰＰＥ（ポリフェニレンエーテル）等が挙げられる。これらの中でも、エポキシ樹脂、ウレタン樹脂、ＰＰＥ（ポリフェニレンエーテル）が、材料選択の幅が広く、グラファイトシートとの密着性が優れるために好ましい。
【００８７】
また、前記熱可塑性樹脂としては、アクリル、アイオノマー、イソブチレン無水マレイン酸コポリマー、ＡＡＳ（アクリロニトリル−アクリル−スチレン共重合体）、ＡＥＳ（アクリロニトリル−エチレン−スチレン共重合体）、ＡＳ（アクリロニトリル−スチレン共重合体）、ＡＢＳ（アクリロニトリル−ブタジエン−スチレン共重合体）、ＡＣＳ（アクリロニトリル−塩素化ポリエチレン−スチレン共重合体）、ＭＢＳ（メチルメタクリレート−ブタジエン−スチレン共重合体）、エチレン−塩化ビニル共重合体、ＥＶＡ（エチレン−酢酸ビニル共重合体）、ＥＶＡ系（エチレン−酢酸ビニル共重合体系）、ＥＶＯＨ（エチレンビニルアルコール共重合体）、ポリ酢酸ビニル、塩素化塩化ビニール、塩素化ポリエチレン、塩素化ポリプロピレン、カルボキシビニルポリマー、ケトン樹脂、ノルボルネン樹脂、プロピオン酸ビニル、ＰＥ（ポリエチレン）、ＰＰ（ポリプロピレン）、ＴＰＸ（ポリメチルペンテン）、ポリブタジエン、ＰＳ（ポリスチレン）、スチレン無水マレイン酸共重合体、メタクリル、ＥＭＡＡ（エチレン−メタクリル酸共重合体）、ＰＭＭＡ（ポリメチルメタクリレート）、ＰＶＣ（ポリ塩化ビニール）、ポリ塩化ビニリデン、ＰＶＡ（ポリビニルアルコール）、ポリビニルエーテル、ポリビニルブチラール、ポリビニルホルマール、セルロース系、ナイロン６、ナイロン６共重合体、ナイロン６６、ナイロン６１０、ナイロン６１２、ナイロン１１、ナイロン１２、共重合ナイロン、ナイロンＭＸＤ、ナイロン４６、メトキシメチル化ナイロン、アラミド、ＰＥＴ（ポリエチレンテレフタレート）、ＰＢＴ（ポリブチレンテレフタレート）、ＰＣ（ポリカーボネート）、ＰＯＭ（ポリアセタール）、ポリエチレンオキシド、ＰＰＥ（ポリフェニレンエーテル）、変性ＰＰＥ（ポリフェニレンエーテル）、ＰＥＥＫ（ポリエーテルエーテルケトン）、ＰＥＳ（ポリエーテルサルフォン）、ＰＳＯ（ポリサルフォン）、ポリアミンサルフォン、ＰＰＳ（ポリフェニレンサルファイド）、ＰＡＲ（ポリアリレート）、ポリパラビニールフェノール、ポリパラメチレンスチレン、ポリアリルアミン、芳香族ポリエステル、液晶ポリマー、ＰＴＦＥ（ポリテトラフルオロエチレン）、ＥＴＦＥ（テトラフルオロエチレン−エチレン共重合体）、ＦＥＰ（テトラフルオロエチレン−ヘキサフルオロプロピレン共重合体）、ＥＰＥ（テトラフルオロエチレン−ヘキサフルオロプロピレン−パーフルオロアルキルビニルエーテル共重合体）、ＰＦＡ（テトラフルオロエチレン−パーフルオロアルキルビニルエーテル共重合体）、ＰＣＴＦＥ（ポリクロロトリフルオロエチレン共重合体）、ＥＣＴＦＥ（エチレン−クロロトリフルオロエチレン共重合体）、ＰＶＤＦ（ポリビニリデンフルオライド系）、ＰＶＦ（ポリビニルフルオライド）、ポリエチレンナフタレート（ＰＥＮ）、ポリエステル系樹脂等が挙げられる。
【００８８】
前記接着層としては、芳香族を含む材料（例えば、ポリエステル接着剤、および、ポリエチレンテレフタレートなど）を用いることが好ましい。当該構成であれば、接着層を積層した時に、グラファイトシートの平面と略平行に接着層が整列し、積層時にグラファイトシートの層が乱されにくく、理論値に近い熱伝導率を有するグラファイト積層体を得ることができる。
【００８９】
また、本発明で用いられるグラファイトフィルムの体積は、５０ｍｍ３以上であることがより好ましい。グラファイトフィルムの体積が５０ｍｍ３以上になると、グラファイトフィルムのコシが強くなり、貼り合わせられる被着体への追従性が悪くなり、グラファイトフィルムと被着体との間に気泡が入りやすくなるという問題の解決が困難となる。特に、グラファイトシートの積層数が２層以上であるグラファイト積層体を用いるグラファイトフィルムでは、この問題の解決が重要となる。しかし、本発明の粘着層を用いれば、グラファイトフィルムの体積が５０ｍｍ３以上である場合においてもかかる問題を解決できることが示された。特に、グラファイトフィルムとして、グラファイトシートの積層数が２層以上であるグラファイト積層体を用いる場合は、体積が大きくなる傾向があるので、本発明の粘着層を用いることが特に有効である。
【００９０】
（１−３）その他の層
本発明に係るグラファイト複合フィルムは、上記グラファイトフィルムと粘着層とを有していればよいが、さらに、セパレーター、保護層、アプリケーション層等を有していてもよい。
【００９１】
（１−３−１）セパレーター
セパレーターは、基材フィルムに離形材が形成されたシートであり、粘着層の粘着面に積層される。セパレーターは、通常粘着層の粘着面をグラファイト複合フィルムの使用時までカバーすることを目的とするものであり、グラファイト複合フィルムの使用時に剥離される。なお、本発明では、グラファイト複合フィルムの製造工程において、セパレーターを、凹凸構造を粘着層に転写するための型としても用いる場合がある。このような型として用いられるセパレーターは、転写後剥離して、新たに平坦なセパレーターが積層される。しかし、型として用いられるセパレーターを剥離せず、そのまま、グラファイト複合フィルムの使用時まで、粘着面をカバーするために使用することもできる。
【００９２】
セパレーターの厚みは特に限定されるものではないが、好ましくは２μｍ以上２００μｍ以下、より好ましくは６μｍ以上１００μｍ以下、さらに好ましくは１０μｍ以上８０μｍ以下である。セパレーターの厚みが２００μｍ以下であれば、セパレーターを剥離する際にグラファイト複合フィルムにダメージを与えない。一方、厚みが２μｍ以上であれば、セパレーターのハンドリング性が十分である。
【００９３】
前記基材フィルムの材料としては、特に限定されるものではないが、例えば、ＰＥＴフィルム、ポリプロピレンフィルム、ポリエチレンフィルム、ポリスチレンフィルム、ポリイミドフィルムなどが挙げられる。また、前記離型剤としても特に限定されるものではないが、例えば、シリコーン系、フッ素系などが挙げられる。
【００９４】
（１−３−２）保護層
保護層は、グラファイトフィルムの粘着層と接する面と反対側の面に積層され、グラファイトフィルムを保護する目的、電気絶縁性を付与する目的、黒鉛粉の発生を抑制する目的、グラファイトフィルムを補強する目的等で用いられる。
【００９５】
保護層の厚みは、特に限定されるものではないが、好ましくは２μｍ以上２００μｍ以下、さらに好ましくは６μｍ以上１００μｍ以下、特に好ましくは１０μｍ以上３０μｍ以下である。保護層の厚みが２００μｍ以下であれば、グラファイトフィルムの放熱特性を損なうことがない。一方、厚みが２μｍ以上であれば、保護層の機能を十分に発現できる。
【００９６】
保護層の材料としては、特に限定されるものではないが、例えば、ＰＥＴフィルム、ポリプロピレンフィルム、ポリエチレンフィルム、ポリスチレンフィルム、ポリイミドフィルムなどの高分子フィルムを用いることができる。
【００９７】
（１−３−３）アプリケーション層
アプリケーション層は、基材フィルムに再剥離が可能な程度の微粘着材が形成されているシートであり、例えば、前記保護層のグラファイトフィルムと接する側と反対の面に積層され、グラファイト複合フィルムの使用時に剥離される。
【００９８】
（１−４）グラファイト複合フィルム
本発明に係るグラファイト複合フィルムは、ＳＵＳとのピール強度が好ましくは４．０Ｎ／２５ｍｍ以上１２．０Ｎ／２５ｍｍ以下であり、より好ましくは５．０Ｎ／２５ｍｍ以上８．０Ｎ／２５ｍｍ以下、更に好ましくは６．０Ｎ／２５ｍｍ以上７．０Ｎ／２５ｍｍ以下である。ここで、ピール強度とは、実施例において記載する方法により測定した値をいう。グラファイト複合フィルムとＳＵＳとのピール強度が４．０Ｎ／２５ｍｍ以上であれば、被着体との密着性が高く、グラファイトフィルムで拡散した熱を被着体に伝えやすいため好ましい。また、前記ピール強度が１２．０Ｎ／２５ｍｍ以下であれば、被着体への貼り合わせの際に、被着体とグラファイト複合フィルムの間で空気を噛みにくい点で好ましい。
【００９９】
本発明に係るグラファイト複合フィルムは、面積が３ｃｍ２以上であることが好ましい。３ｃｍ２以上であれば、放熱効果が高く、近年の高出力の電子機器の冷却に適している。本発明に係るグラファイト複合フィルムは、より好ましくは面積が５ｃｍ２以上であり、さらに好ましくは面積が１０ｃｍ２以上である。また、従来フィルムの面積が大きくなると、発熱部品に接合させたときに、空気を巻き込み被着体とグラファイト複合フィルムとの間に気泡が発生するという問題があった。しかし、本発明によれば、面積が２５ｃｍ２以上と大きい場合にも気泡発生を低減することができる。したがって、本発明は、特に面積が２５ｃｍ２以上と大きいグラファイト複合フィルムを用いる場合に特に有効である。
【０１００】
〔２〕グラファイト複合フィルムの製造方法
本発明に係るグラファイト複合フィルムの製造方法は、上述した本発明に係るグラファイト複合フィルムを製造できる方法であれば特に限定されるものではない。例えば、大きく分けて、凹凸構造を有する粘着層とグラファイトフィルムとを積層する方法（製造方法１）と、表面に凹凸構造を有するグラファイトフィルム上に粘着層を形成してグラファイトフィルムの当該凹凸構造を粘着層表面に出現させる方法（製造方法２）等を挙げることができる。
【０１０１】
（２−１）製造方法１
本実施形態に係るグラファイト複合フィルムの製造方法は、少なくとも片面に凹凸構造を有する粘着層の、当該凹凸構造が、グラファイトフィルムと接した面と反対側に配置されるように、当該粘着層と当該グラファイトフィルムとを積層する工程を含んでいる。
【０１０２】
即ち、本実施形態では、予め少なくとも片面に凹凸構造を設けた粘着層を作製しておき、この粘着層を、当該凹凸構造が、グラファイトフィルムと接した面と反対側に配置されるように、グラファイトフィルムと積層する。粘着層とグラファイトフィルムとの積層は、どのような方法を用いてもよいが、例えばラミネーター装置を用いて行うことができる。
【０１０３】
ここで、粘着層、凹凸構造、グラファイトフィルムについては上記〔１〕で説明したとおりであるのでここでは説明を省略する。
【０１０４】
少なくとも片面に凹凸構造を設けた粘着層を作製する方法としても特に限定されるものではないが、例えば、以下の方法を挙げることができる。
【０１０５】
（２−１−１）製造方法１−１
少なくとも片面に凹凸構造を設けた粘着層は、粘着剤溶液を所望の凹凸構造となるように塗布又は印刷する方法により作製することができる。所望の凹凸構造となるように塗布又は印刷する方法としては、公知の方法を適宜選択して用いることができ、特に限定されるものではない。
【０１０６】
例えば上述した、第１粘着層、基材及び第２粘着層を含む粘着層は、一例として図５に示す方法により作製することができる。スキージ１１を設置したグラビアコーター機を用いて、基材１６に、粘着剤溶液を製膜し（第１粘着層１５）、乾燥後、セパレーター１４を、第１粘着層側に貼り合わせ積層品１３を作製する。次に、スキージ１１を設置したグラビアコーター機を用いて、別途、所望の複数の島状突起１７が形成されるように、粘着剤溶液９を、セパレーター８にドット印刷する。ドット印刷により得られた積層品１２を乾燥後、ドット印刷した面（第２粘着層１７）が、積層品１３の基材１６と接するように、先に作製した積層品１３とラミネートする。これにより、基材１６に粘着剤溶液を製膜し乾燥して得られた第１粘着層１５、基材１６、粘着剤溶液をドット印刷し乾燥して得られた第２粘着層１７が順に積層された粘着層が得られる。
【０１０７】
第１粘着層、基材及び第２粘着層を含む三層構造の粘着層以外の、例えば一層の粘着層についても、同様に粘着剤溶液を塗布又は印刷する方法によって、少なくとも片面に所望の凹凸構造を有する粘着層を作製することができる。
【０１０８】
したがって、本実施形態に係るグラファイト複合フィルムの製造方法は、さらに、粘着剤溶液を所望の凹凸構造となるように塗布又は印刷することによって、少なくとも片面に凹凸構造を設けた粘着層を作製する工程をさらに含んでいてもよい。
【０１０９】
即ち、本実施形態に係るグラファイト複合フィルムの製造方法は、粘着剤溶液を所望の凹凸構造となるように塗布又は印刷することによって、少なくとも片面に凹凸構造を設けた粘着層を作製する工程と、少なくとも片面に凹凸構造を有する粘着層の、当該凹凸構造が、グラファイトフィルムと接した面と反対側に配置されるように、当該粘着層と当該グラファイトフィルムとを積層する工程とを含んでいてもよい。
【０１１０】
（２−１−２）製造方法１−２
或いは、少なくとも片面に凹凸構造を設けた粘着層は、所望の凹凸構造と相補的関係にある凹凸構造を有するセパレーターの前記凹凸構造を粘着層の表面に転写する方法により作製することができる。かかる方法によれば、グラファイトフィルムの粘着層表面に、容易に凹凸構造を形成することができる。
【０１１１】
したがって、本実施形態に係るグラファイト複合フィルムの製造方法は、さらに、表面に凹凸構造を有するセパレーターの前記凹凸構造を前記粘着層の表面に転写することによって、少なくとも片面に凹凸構造を設けた粘着層を作製する工程をさらに含んでいてもよい。
【０１１２】
即ち、本実施形態に係るグラファイト複合フィルムの製造方法は、表面に凹凸構造を有するセパレーターの前記凹凸構造を前記粘着層の表面に転写することによって、少なくとも片面に凹凸構造を設けた粘着層を作製する工程と、少なくとも片面に凹凸構造を有する粘着層の、当該凹凸構造が、グラファイトフィルムと接した面と反対側に配置されるように、当該粘着層と当該グラファイトフィルムとを積層する工程とを含んでいてもよい。
【０１１３】
表面に凹凸構造を有するセパレーターの前記凹凸構造を前記粘着層の表面に転写する方法としては、公知の方法を適宜選択して用いることができ、特に限定されるものではないが、例えば、表面に凹凸構造を有するセパレーターの当該表面に粘着剤溶液を製膜して凹凸構造を転写する方法（転写方法１）、表面に凹凸構造を有するセパレーターの前記凹凸構造を有する面を粘着層に接触させて凹凸構造を転写する方法（転写方法２）を挙げることができる。
【０１１４】
本実施形態において、前記セパレーターの凹凸構造を有する表面の表面粗さは、好ましくはＲａ０．０６μｍ以上１．００μｍ以下、且つ、Ｒｚ０．３μｍ以上１０．０μｍ以下、より好ましくはＲａ０．３０μｍ以上０．７０μｍ以下、且つ、Ｒｚ２．９０μｍ以上５．１０μｍ以下である。前記セパレーターの凹凸構造を有する表面の表面粗さが上記範囲であれば、グラファイト複合フィルムの放熱性を損なうことなく、被着体に貼り合わせた際の被着体とグラファイト複合フィルムとの間の気泡発生をより好適に低減することができるため好ましい。
【０１１５】
（転写方法１）
表面に凹凸構造を有するセパレーターの当該表面に粘着剤溶液を製膜して凹凸構造を転写する方法としては、公知の方法を適宜選択して用いることができ、特に限定されるものではない。
【０１１６】
例えば上述した、第１粘着層、基材及び第２粘着層を含む粘着層は、一例として図６に示す方法により作製することができる。スキージ１１を設置したグラビアコーター機を用いて、基材２３に、粘着剤溶液を製膜し（第１粘着層２４）、乾燥後、セパレーター２５を、第１粘着層側に貼り合わせ積層品１３を作製する。次に、所望の凹凸構造と相補的関係にある凹凸構造を有するようにエンボス処理が施されたセパレーター１９に、粘着剤溶液２０を、スキージ２１を用いて所望の厚みとなるように製膜する。セパレーター１９上の液膜を乾燥することにより、当該液膜は第２粘着層２２となる。第２粘着層２２のセパレーター１９に接した面と反対側の面が、積層品１３の基材２３と接するように、先に作製した積層品１３とラミネートする。これにより、基材２３に粘着剤溶液を製膜し乾燥して得られた第１粘着層２４、基材２３、粘着剤溶液をセパレーター１９に成膜し乾燥して得られたセパレーターの凹凸構造が転写された第２粘着層２２が順に積層した粘着層が得られる。なお、凹凸構造が転写された後、セパレーター１９を剥離し、第２粘着層２２の粘着面をグラファイト複合フィルムの使用時までカバーするために、新たに第２粘着層２２と接する表面が平坦なセパレーターを、積層してもよい。第１粘着層、基材及び第２粘着層を含む三層構造の粘着層以外の、例えば一層の粘着層についても、同様に所望の凹凸構造と相補的関係にある凹凸構造を有するようにエンボス処理が施されたセパレーターに粘着剤溶液を製膜して、凹凸構造を転写する方法により作製することができる。
【０１１７】
（転写方法２）
以下に、表面に凹凸構造を有するセパレーターの前記凹凸構造を有する面を粘着層に接触させて凹凸構造を転写する方法について説明する。なお、ここで、セパレーターを接触させる粘着層は乾燥後の粘着層を意味し、乾燥後の粘着層とは、溶媒残存率が５重量％以下の粘着層をいう。溶媒残存率は、粘着剤部のみをオーブンなどで溶剤の沸点以上の温度で、十分に乾燥させ、その前後の重量を測定し、以下の計算式で測定することができる。
溶媒残存率（％）＝（乾燥前の重量−乾燥後の重量）／乾燥前の重量×１００
表面に凹凸構造を有するセパレーターの前記凹凸構造を有する面を粘着層に接触させて、凹凸構造を転写する方法としては、公知の方法を適宜選択して用いることができ、特に限定されるものではないが、例えば、表面に凹凸構造を有するセパレーターを粘着層にラミネートする方法等を挙げることができる。かかる方法によれば、セパレーターの仕様を変更するのみで、従来の設備や製品を利用して少なくとも片面に凹凸構造を有する粘着層を作製することができる。
【０１１８】
例えば上述した、第１粘着層、基材及び第２粘着層を含む粘着層は、一例として図７に示す方法により作製することができる。図７に示すように、第１粘着層２９、基材２８及び凹凸構造を有しない粘着層２７を含む三層構造の粘着層の一方のセパレーター２６を剥離し、露出した凹凸構造を有しない粘着層２７に、所望の凹凸構造と相補的関係にある凹凸構造を有するようにエンボス処理が施されたセパレーター３１を、エンボス処理が施された面が接するようにラミネートして粘着層を得る。これにより、剥離しなかった方のセパレーター３０に接する第１粘着層２９、基材２８、エンボスセパレーターをラミネートすることにより凹凸構造が転写された粘着層である第２粘着層３２が順に積層した粘着層が得られる。なお、凹凸構造が転写された後、セパレーター３１を剥離し、第２粘着層３２の粘着面をグラファイト複合フィルムの使用時までカバーするために、第２粘着層３２と接する表面が平坦なセパレーターを、積層してもよい。第１粘着層、基材及び第２粘着層を含む三層構造の粘着層以外の、例えば一層の粘着層についても、同様の方法により作製することができる。
【０１１９】
（２−２）製造方法２
本実施形態に係るグラファイト複合フィルムの製造方法は、表面に凹凸構造を有するグラファイトフィルム上に粘着層を形成して、グラファイトフィルムの当該凹凸構造を当該粘着層表面に出現させることによって、当該粘着層の表面に凹凸構造を形成する。
【０１２０】
本実施形態では、表面に凹凸構造を有するグラファイトフィルムを用い、かかるグラファイトフィルム上に粘着層を形成すればよいだけであるので、グラファイト複合フィルムの粘着層表面に容易に凹凸を形成することができる。表面に凹凸構造を有するグラファイトフィルム上に粘着層を形成する方法は特に限定されるものではなく、どのような方法を用いてもよいが、例えばラミネーター装置を用いてグラファイトフィルム上に粘着層を積層する方法、グラファイトフィルム上に粘着剤溶液を成膜して乾燥する方法等を挙げることができる。
【０１２１】
ここで、粘着層、凹凸構造、グラファイトフィルムについては上記〔１〕で説明したとおりであるのでここでは説明を省略する。
【０１２２】
表面に凹凸構造を有するグラファイトフィルムを製造する方法は特に限定されるものではないが、例えば、グラファイトフィルムの製造工程において圧延ロールの表面にエンボス処理が施された圧延ロールを用いてグラファイトフィルムを圧延する方法、高分子フィルムを熱処理してグラファイトフィルムを製造する方法においてクラファイト化を行うときの昇温速度を大きくする方法、高分子フィルムを熱処理してグラファイトフィルムを製造する方法において高分子フィルムと天然黒鉛シートとを交互に積層した積層体を用いて炭化及び黒鉛化を行う方法等を挙げることができる。また、グラファイトフィルムが前述したグラファイト積層体である場合、積層体表面が凹凸構造を有するように、前述の方法で製造した、表面に凹凸構造を有するグラファイトシートを積層体の最下面又は最上面に積層する方法等を用いることができる。
【０１２３】
表面に凹凸構造を有するグラファイトフィルムの凹凸構造を有する表面の表面粗さは、好ましくはＲａ０．５５μｍ以上１．７０μｍ以下、且つ、Ｒｚ２．３μｍ以上６．００μｍ以下、より好ましくはＲａ０．８０μｍ以上１．３０μｍ以下、且つ、Ｒｚ３．２０μｍ以上４．７０μｍ以下である。表面に凹凸構造を有するグラファイトフィルムの前記凹凸構造を有する表面の表面粗さが上記範囲であれば表面に凹凸のない通常の粘着層の表面粗さでも、容易に凹凸を形成できるため好ましい。
【０１２４】
また、表面に凹凸構造を有するグラファイトフィルムの厚みは、本発明に用いられるグラファイトフィルムが前述した単層のシートである場合、好ましくは５μｍ以上２５０μｍ以下、より好ましくは５μｍ以上１２０μｍ以下、さらに好ましくは７μｍ以上５０μｍ以下、特に好ましくは１０μｍ以上４０μｍ以下である。前記グラファイトフィルムの厚みが上記範囲であれば粘着層に凹凸をつけやすいため好ましい。
【０１２５】
本発明に用いられるグラファイトフィルムが、前述したグラファイト積層体である場合、グラファイトフィルム、即ち、グラファイト積層体の厚みは、これに限定されるものではないが、好ましくは０．０５ｍｍ以上であり、より好ましくは０．０９ｍｍ以上であり、さらに好ましくは０．１０ｍｍ以上である。グラファイトフィルム、即ち、グラファイト積層体の厚さの上限値は、これに限定されるものではないが、電子機器の薄型化という観点からは、好ましくは１０ｍｍ以下であり、より好ましくは７．５ｍｍ以下であり、さらに好ましくは５ｍｍ以下であり、特に好ましくは２．５ｍｍ以下であり、最も好ましくは１ｍｍ以下である。
【０１２６】
また、上記方法により表面に凹凸構造が形成された粘着層の当該凹凸構造を有する表面の表面粗さは好ましくはＲａ０．１９μｍ以上１０μｍ以下、且つ、Ｒｚ１．６μｍ以上１００μｍ以下であり、より好ましくはＲａ０．１９μｍ以上０．８０μｍ以下、且つ、Ｒｚ２．０μｍ以上５．００μｍ以下であり、さらに好ましくはＲａ０．２５μｍ以上０．６０μｍ以下、且つ、Ｒｚ２．５μｍ以上４．００μｍ以下である。或いは、当該表面粗さは好ましくはＲａ０．１９μｍ以上１０μｍ以下であり、より好ましくはＲａ０．１９μｍ以上０．８０μｍ以下であり、さらに好ましくはＲａ０．２５μｍ以上０．６０μｍ以下である。また、当該表面粗さは好ましくはＲｚ１．６μｍ以上１００μｍ以下であり、より好ましくはＲｚ２．０μｍ以上５．００μｍ以下であり、さらに好ましくはＲｚ２．５μｍ以上４．００μｍ以下である。前記粘着層の表面粗さが上記範囲であればグラファイト複合フィルムの放熱性を損なうことなく、被着体に貼り合わせた際の被着体とグラファイト複合フィルムとの間の気泡発生を低減することができるため好ましい。
【０１２７】
また、上記方法により表面に凹凸構造が形成された粘着層の厚みは、好ましくは１．００μｍ以上２０．００μｍ以下であり、より好ましくは２．００μｍ以上１０．００μｍ以下、更に好ましくは、３．００μｍ以上７．００μｍ以下である。前記粘着層の厚みが１．００μｍ以上であれば被着体との接続が十分に行えるため好ましい。また、前記粘着層の厚みが２０．００μｍ以下であればグラファイトフィルムの凹凸により粘着剤表面に凹凸が形成されやすいため好ましい。
【０１２８】
上述したグラファイト複合フィルムの製造方法（製造方法１及び２）は、上記工程に加えて、更に保護層をラミネートする工程及びアプリケーション層をラミネートする工程の少なくとも何れかを含み得る。
【０１２９】
〔３〕放熱部品
本発明に係るグラファイト複合フィルムは、放熱性を損なうことなく、被着体に貼り合わせた際の被着体とグラファイト複合フィルムとの間の気泡発生を低減させることができるので、放熱部品に好適に利用することができる。したがって、本発明にかかるグラファイト複合フィルムを含む放熱部品も本発明に含まれる。
【０１３０】
即ち、本発明に係る放熱部品は、グラファイト複合フィルムを含む放熱部品であって、前記グラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有していればよい。グラファイト複合フィルムについては、「〔１〕グラファイト複合フィルム」にて説明したとおりであるので、ここでは説明を省略する。
【０１３１】
本発明に係る放熱部品は、本発明のグラファイト複合フィルムを含んでいればその構成は特に限定されるものではないが、例えば、本発明のグラファイト複合フィルムを被着体に貼り合わせてなる放熱部品である。ここで、被着体は、例えば、放熱体等である。放熱体の材質は、ＳＵＳ等の金属、樹脂等である。放熱体としては、より具体的には、発熱部品の筐体等を挙げることができる。
【０１３２】
前記グラファイトフィルムの厚みが９０μｍ以下、より好ましくは６０μｍ以下である場合、又は、好ましくは単層のグラファイトシートからなるものである場合、当該グラファイトフィルムの前記被着体と接した面と反対側の表面には、粘着層の凹凸構造に起因する凹凸構造が出現する。また、グラファイトフィルムの粘着層と反対側の面、即ち、グラファイトフィルムの前記被着体と接した面と反対側の面に保護層が積層されている場合、又は、保護層及びアプリケーション層が積層されている場合は、それぞれ、当該保護層又はアプリケーション層の表面に、粘着層の凹凸構造に起因する凹凸構造が出現する。このグラファイトフィルム又は保護層の表面に出現する凹凸構造は目視により観察することができる。かかる場合、凹凸構造が出現している前記保護層の表面の表面粗さは、Ｒａが、好ましくは０．１５μｍ以上１０μｍ以下であり、より好ましくは０．１７μｍ以上１．０μｍ以下であり、さらに好ましくは０．１８μｍ以上０．２５μｍ以下である。また、Ｒｚが、好ましくは１．０μｍ以上１００μｍ以下であり、より好ましくは１．０μｍ以上１０μｍ以下であり、さらに好ましくは１．５０μｍ以上２．００μｍ以下である。ＲａとＲｚとの組合せは、好ましくはＲａ０．１５μｍ以上１０μｍ以下、且つ、Ｒｚ１．０μｍ以上１００μｍ以下であり、より好ましくはＲａ０．１７μｍ以上１．０μｍ以下、且つ、Ｒｚ１．０μｍ以上１０μｍ以下であり、さらに好ましくはＲａ０．１８μｍ以上０．２５μｍ以下、且つ、Ｒｚ１．５０μｍ以上２．００μｍ以下である。
【０１３３】
前記グラファイトフィルムの厚みが６０μｍより大きい場合、より好ましくは９０μｍより大きい場合、又は、好ましくはグラファイト積層体からなるものである場合は、前記グラファイトフィルムが厚いために、当該グラファイトフィルムの前記被着体と接した面と反対側の表面には、粘着層の凹凸構造に起因する凹凸構造を目視で観察することはできない。かかる場合は、グラファイト複合フィルムが貼り付けられた状態の被着体の切断面を観察することにより、粘着層が凹凸構造を有するものであること、及び、グラファイトフィルムの全面積に対する、粘着剤で覆われているグラファイトフィルムの面積の割合が３５％以上１００％以下であることを確認することができる。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３５】
本願発明は以下の構成を有するものである。
（１）グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有するものであることを特徴とするグラファイト複合フィルム。
（２）前記粘着層の凹凸構造を有する表面の表面粗さが、Ｒａ０．１９μｍ以上１０μｍ以下であることを特徴とする（１）に記載のグラファイト複合フィルム。
（３）前記粘着層の凹凸構造を有する表面の表面粗さが、Ｒｚ１．６μｍ以上１００μｍ以下であることを特徴とする（１）又は（２）に記載のグラファイト複合フィルム。
（４）前記粘着層の厚みが１．００μｍ以上２０．００μｍ以下であることを特徴とする（１）から（３）のいずれかに記載のグラファイト複合フィルム。
（５）前記粘着層の表面の凹凸構造は、格子状又は縞状の溝、或いは、独立した複数の島状突起であることを特徴とする（１）から（４）のいずれか１項に記載のグラファイト複合フィルム。
（６）前記格子状又は縞状の溝のピッチが０．０５ｍｍ以上２．０ｍｍ以下であることを特徴とする（５）に記載のグラファイト複合フィルム。
（７）前記粘着層は、第１粘着層、基材、及び第２粘着層を含むものであり、前記粘着層は、前記グラファイトフィルム上に、前記グラファイトフィルム側から、前記第１粘着層、前記基材、前記第２粘着層の順に積層されており、前記グラファイトフィルムの全面積に対する、第２粘着層の粘着剤で覆われているグラファイトフィルムの面積の割合は３５％以上１００％以下であり、前記粘着層は、前記第２粘着層の基材と接した面と反対側の表面に前記凹凸構造を有するものであることを特徴とする（１）から（６）の何れか１項に記載のグラファイト複合フィルム。
（８）前記第２粘着層は、前記基材上に配置された複数の粘着部であり、
前記粘着層の表面の凹凸構造は、凸部が前記粘着部からなり、凹部には接着剤が存在せず前記基材が露出していることを特徴とする（７）に記載のグラファイト複合フィルム。
（９）前記粘着部の面積の粘着層全体の面積に占める割合が３５％以上であることを特徴とする（８）に記載のグラファイト複合フィルム。
（１０）前記粘着部が、規則的に配置された、多角形、棒状、帯状の島状突起である場合、島状突起の一辺と、当該辺と向かい合う隣接する島状突起の一辺との間の間隔は、０．０１ｍｍ以上であることを特徴とする（８）又は（９）に記載のグラファイト複合フィルム。
（１１）前記グラファイト複合フィルムとＳＵＳとのピール強度が４．０Ｎ／２５ｍｍ以上１２．０Ｎ／２５ｍｍ以下であることを特徴とする請求項１から１０のいずれか１項に記載のグラファイト複合フィルム。
（１２）前記グラファイト複合フィルムの面積が３ｃｍ２以上であることを特徴とする（１）から（１１）のいずれかに記載のグラファイト複合フィルム。
（１３）前記グラファイトフィルムの厚みが９０μｍ以上であることを特徴とする（１）から（１２）のいずれかに記載のグラファイト複合フィルム。
（１４）前記グラファイトフィルムは、グラファイトシートと接着層とが交互に積層されてなるグラファイト積層体であって、前記グラファイト積層体に含まれる前記グラファイトシートの積層数は３層以上であることを特徴とする（１）から（１３）のいずれかに記載のグラファイト複合フィルム。
（１５）前記グラファイトフィルムの体積は、５０ｍｍ３以上であることを特徴とする（１）から（１４）のいずれか１項に記載のグラファイト複合フィルム。
（１６）グラファイトフィルムと当該グラファイトフィルムに接した粘着層を有するグラファイト複合フィルムの製造方法であって、前記グラファイトフィルムの全面積に対する、粘着剤で覆われているグラファイトフィルムの面積の割合は３５％以上１００％以下であるとともに、少なくとも片面に凹凸構造を有する粘着層の、当該凹凸構造が、グラファイトフィルムと接した面と反対側に配置されるように、当該粘着層と当該グラファイトフィルムとを積層する工程を含むことを特徴とするグラファイト複合フィルムの製造方法。
（１７）グラファイトフィルムと当該グラファイトフィルムに接した粘着層を有するグラファイト複合フィルムの製造方法であって、表面に凹凸構造を有するセパレーターの前記凹凸構造を前記粘着層の表面に転写することによって、少なくとも片面に凹凸構造を設けた粘着層を作製する工程と、少なくとも片面に凹凸構造を有する粘着層の、当該凹凸構造が、グラファイトフィルムと接した面と反対側に配置されるように、当該粘着層と当該グラファイトフィルムとを積層する工程とを含むことを特徴とするグラファイト複合フィルムの製造方法。
（１８）前記セパレーターの凹凸構造を有する表面の粗さがＲａ０．０６μｍ以上１．００μｍ以下、且つ、Ｒｚ０．３μｍ以上１０．０μｍ以下であることを特徴とする（１７）に記載のグラファイト複合フィルムの製造方法。
（１９）前記セパレーターの凹凸構造を有する表面に粘着剤溶液を製膜して、凹凸構造を転写することを特徴とする（１７）又は（１８）に記載のグラファイト複合フィルムの製造方法。
（２０）前記セパレーターを、溶媒残存率５％以下の前記粘着層に接触させて、前記粘着層の表面に前記凹凸構造を転写することを特徴とする（１７）又は（１８）に記載のグラファイト複合フィルムの製造方法。
（２１）グラファイトフィルムと当該グラファイトフィルムに接した粘着層を有するグラファイト複合フィルムの製造方法であって、
表面に凹凸構造を有するグラファイトフィルム上に粘着層を形成して、グラファイトフィルムの当該凹凸構造を当該粘着層表面に出現させることによって、当該粘着層の表面に凹凸構造を形成することを特徴とするグラファイト複合フィルムの製造方法。
（２２）前記グラファイトフィルムの凹凸構造を有する表面の表面粗さがＲａ０．５５μｍ以上１．７０μｍ以下、且つ、Ｒｚ２．３μｍ以上６．００μｍ以下であることを特徴とする（２１）に記載のグラファイト複合フィルムの製造方法。
（２３）前記グラファイトフィルムの厚みが５μｍ以上１２０μｍ以下であることを特徴とする（２１）又は（２２）に記載のグラファイト複合フィルムの製造方法。
（２４）前記粘着層の凹凸構造を有する表面の表面粗さがＲａ０．８μｍ以下、Ｒｚ４．５μｍ以下であることを特徴とする請求項（２１）から（２３）のいずれかに記載のグラファイト複合フィルムの製造方法。
（２５）グラファイト複合フィルムを含む放熱部品であって、前記グラファイト複合フィルムは、グラファイトフィルムと当該グラファイトフィルムに接した粘着層とを有し、前記グラファイトフィルムの全面積に対する、粘着剤で覆われているグラファイトフィルムの面積の割合は３５％以上１００％以下であり、前記粘着層は、前記グラファイトフィルムと接した面と反対側の表面に凹凸構造を有することを特徴とする放熱部品。
（２６）前記グラファイト複合フィルムを被着体に貼り合わせてなることを特徴とする（２５）に記載の放熱部品。
（２７）前記グラファイト複合フィルムの前記被着体と接した面と反対側の表面に保護層が積層されており、当該保護層の表面の表面粗さが、Ｒａ０．１５μｍ以上１０μｍ以下、且つ、Ｒｚ１．０μｍ以上１００μｍ以下であることを特徴とする（２６）に記載の放熱部品。
【実施例】
【０１３６】
以下、本発明を実施例により具体的に説明するが、本発明は実施例によって限定されるものではない。【０１３７】
なお実施例で用いられる粘着層、グラファイトフィルム（ＧＳ）、保護層、アプリケーション層の厚み及び表面粗さ、粘着層の凹凸構造の島状突起相互間の間隔、ピッチ、溝の深さ及び面積は以下の測定方法によって測定されたものである。【０１３８】
＜粘着層の凹凸構造の島状突起相互間の間隔、ピッチ、溝の深さ及び面積＞
第２粘着層の凹凸構造の島状突起相互間の間隔、ピッチ、溝の深さ及び面積は、株式会社ミツトヨから入手できるクイックスコープ（型番：ＱＳ−Ｌ１０２０Ｚ／ＡＦ）を用いて測定した。画像が観察可能な条件を調整して計測を行った。ＰＳＡ１−１〜ＰＳＡ１−７は、倍率：０．５０、照明：落射０、透過０、リング５０の条件で画像を観察し、島状突起相互間の間隔及び面積を計測した。また、ＰＳＡ２−１〜ＰＳＡ２−６は、倍率：０．５０、照明：落射２０、透過０、リング０で画像を観察しピッチ、溝の深さ及び面積を計測した。他の粘着層についても、画像が観察可能な条件を調整して計測を行った。【０１３９】
＜グラファイトフィルム（ＧＳ）、セパレーター及び放熱部品のグラファイト複合フィルムの保護層表面の表面粗さ＞
グラファイトフィルム（ＧＳ）、セパレーター及び放熱部品のグラファイト複合フィルムの保護層表面の表面粗さの測定は、表面粗さ測定器（型番：ＳＥ−３５００）（本体型番：ＤＲ−２００Ｘ５１）を用いて、室温２３℃湿度５０％の環境下、以下の測定条件で実施した。【０１４０】
測定は同じサンプルで１０箇所の測定を実施し、ＲａとＲｚについて平均値を求めた。【０１４１】
評価長さ：任意
任意：０．８ｍｍ
縦倍率：２０００
横倍率：１００
カットオフ値０．８ｍｍ
送り速さ：０．５ｍｍ／ｓ
＜粘着層の表面粗さ＞
粘着層の表面粗さの測定は、任意：８．０ｍｍとしたこと以外は、グラファイトフィルム（ＧＳ）及びセパレーターと同様の方法で測定した。【０１４２】
＜厚み＞
厚みの評価は、アプリケーション層、保護層、グラファイトフィルム（ＧＳ）、粘着層、グラファイト複合フィルムなどの厚みをハイデンハイン株式会社から入手可能な厚みゲージ（ＨＥＩＤＥＮＨＡＩＮ−ＣＥＲＴＯ）を用い、室温２３℃湿度５０％の環境で、ラミネート前のサンプルの中央部を測定した。なお、凹凸構造を有する層の厚みは、前記中央部の最大厚みを測定した。【０１４３】
〔グラファイトフィルムの製造〕
＜ＧＳ１＞
図２に示すように、複屈折０．１５、厚み６２μｍ、幅２５０ｍｍ、長さ５０ｍの株式会社カネカ製ポリイミドフィルム  アピカルＮＰＩの巻き物を巻き替え装置にセットし、７つの加熱空間を含む加熱処理装置に連続的に供給しながら連続炭化工程を実施した。各加熱空間のＭＤ方向（Ｍａｃｈｉｎｅ  Ｄｉｒｅｃｔｉｏｎ：流れ方向）の長さは５０ｃｍ、ＴＤ方向（Ｔｒａｎｓｖｅｒｓｅ  Ｄｉｒｅｃｔｉｏｎ：幅方向）の長さは３００ｍｍとし、各加熱空間内の温度を、各加熱空間内で均一になるように、フィルムの供給側から順にそれぞれ５５０℃、６００℃、６５０℃、７００℃、７５０℃、８００℃、８５０℃に調整した。フィルムに対して引張り強さ３０ｋｇｆ／ｃｍ２で張力を加えながら、５０ｃｍ／ｍｉｎのライン速度でフィルムを搬送した。各加熱空間内では図３に示すように黒鉛製の冶具でフィルムを上下から挟みこみ、フィルムを冶具の間を滑らせるように搬送した。フィルムの厚み方向に加わる圧力は２ｇ／ｃｍ２に調整した。次に、ロール状に巻かれた炭化フィルムを、図４に示すように炭化フィルムのＴＤ方向と、重力方向とが一致するように黒鉛化炉に投入し、２９００℃まで２℃／ｍｉｎの昇温速度で熱処理した。得られた黒鉛化後フィルムをφ３００、幅３００ｍｍの２本のロールで、３トンの力を加えながら圧延しグラファイトフィルム１（ＧＳ１）を得た。【０１４４】
＜ＧＳ２＞
２９００℃までの昇温速度を５℃／ｍｉｎとしたこと以外は、ＧＳ１と同様にグラファイトフィルム２（ＧＳ２）を得た。【０１４５】
＜ＧＳ３＞
２９００℃までの昇温速度を３℃／ｍｉｎとしたこと以外は、ＧＳ１と同様にグラファイトフィルム３（ＧＳ３）を得た。【０１４６】
＜ＧＳ４＞
２９００℃までの昇温速度を４℃／ｍｉｎとしたこと以外は、ＧＳ１と同様にグラファイトフィルム４（ＧＳ４）を得た。【０１４７】
＜ＧＳ５＞
２９００℃までの昇温速度を７．５℃／ｍｉｎとしたこと以外は、ＧＳ１と同様にグラファイトフィルム５（ＧＳ５）を得た。【０１４８】
＜ＧＳ６＞
２９００℃までの昇温速度を１０℃／ｍｉｎとしたこと以外は、ＧＳ１と同様にグラファイトフィルム６（ＧＳ６）を得た。【０１４９】
＜ＧＳ７＞
圧延ロールのロールの表面にエンボス処理が施されており、その表面粗さＲａが１．３０μｍ、Ｒｚが５．０μｍであること以外は、ＧＳ１と同様にグラファイトフィルム７（ＧＳ７）を得た。【０１５０】
＜ＧＳ８＞
複屈折０．１２、厚み６２μｍ、幅２５０ｍｍ、長さ５０ｍの株式会社カネカ製ポリイミドフィルム  アピカルＡＨを、２５０ｍｍ長さにカットし、厚み２００μｍの天然黒鉛シートと交互に１００枚積層して、５ｇ／ｃｍ２の荷重がフィルムにかかるように黒鉛製の重石板を載せた。この重石板を載せたポリイミドフィルム／黒鉛シート積層品を炭化炉にセットし、１４００℃まで２℃／ｍｉｎの昇温速度で炭化した。次に炭化後の重石板を載せた炭化フィルム／黒鉛シート積層品をそのまま黒鉛化炉に投入し、２９００℃まで５℃／ｍｉｎの昇温速度で黒鉛化した。得られた黒鉛化後フィルムを厚み１２５μｍのポリイミドフィルム２枚で挟み、１０ＭＰａの圧力でプレス処理を実施し、グラファイトフィルム８（ＧＳ８）を得た。【０１５１】
＜ＧＳ９＞
厚み３２μｍのグラファイトシート３枚と厚み５μｍの接着フィルム２枚とを、最外層がグラファイトシートとなるように交互に積層した。この積層体を熱圧着して、グラファイトシートの積層数が３層のグラファイト積層体（厚み１０６μｍ）を得た。このグラファイト積層体をグラファイトフィルム９（ＧＳ９）とした。【０１５２】
＜ＧＳ１０＞
厚み３２μｍのグラファイトシート５枚と厚み５μｍの接着フィルム４枚とを、最外層がグラファイトシートとなるように交互に積層した。この積層体を熱圧着して、グラファイトシートの積層数が５層のグラファイト積層体（厚み１８０μｍ）を得た。このグラファイト積層体をグラファイトフィルム１０（ＧＳ１０）とした。【０１５３】
＜ＧＳ１１＞
厚み３２μｍのグラファイトシート１５枚と厚み５μｍの接着フィルム１４枚とを、最外層がグラファイトシートとなるように交互に積層した。この積層体を熱圧着して、グラファイトシートの積層数が１５層のグラファイト積層体（厚み５５０μｍ）を得た。このグラファイト積層体をグラファイトフィルム１１（ＧＳ１１）とした。【０１５４】
＜ＧＳ１２＞
厚み３２μｍのグラファイトシート４枚と厚み５μｍの接着フィルム３枚とを、最外層がグラファイトシートとなるように交互に積層した。この積層体を熱圧着して、グラファイトシートの積層数が４層のグラファイト積層体（厚み１４３μｍ）を得た。このグラファイト積層体をグラファイトフィルム１２（ＧＳ１２）とした。【０１５５】
＜ＧＳ１３＞
厚み３２μｍのグラファイトシート１０枚と厚み５μｍの接着フィルム９枚とを、最外層がグラファイトシートとなるように交互に積層した。この積層体を熱圧着して、グラファイトシートの積層数が１０層のグラファイト積層体（厚み３６５μｍ）を得た。このグラファイト積層体をグラファイトフィルム１３（ＧＳ１３）とした。【０１５６】
＜ＧＳ１４＞
ポリイミドフィルムを加熱して、厚み２００μｍのグラファイトシートを得た。このグラファイトシートをグラファイトフィルム１４（ＧＳ１４）とした。【０１５７】
〔粘着層の製造〕
＜ＰＳＡ１−１＞
図５に示す方法により粘着層を作製した。グラビアコーター機を用いて、厚み２μｍのＰＥＴ基材に、乾燥後の厚みが２μｍとなるようにトルエンで希釈したアクリル系粘着剤溶液を製膜し、乾燥後、厚み７５μｍの片面シリコン処理のＰＥＴセパレーターのシリコン処理面を、アクリル系粘着剤溶液を製膜した側に貼り合わせ積層品Ａを作製した。次に、別途、グラビアコーター機を用いて、乾燥後に１．３ｍｍ×１．３ｍｍの正方形の島状突起が図１の（ｂ）のように規則的に配置され、島状突起の正方形の一辺と、当該辺と向かい合う隣接する島状突起の正方形の一辺との間の間隔（島状突起相互間の間隔）が０．１９ｍｍ、粘着部の面積の粘着層全体の面積に占める割合（表２及び以下のＰＳＡ１−２からＰＳＡ１−７の製造において、「粘着部面積」と表示）が７６．１％、乾燥後の厚みが２μｍとなるように、アクリル系粘着剤溶液を、厚み７５μｍの片面シリコン処理のＰＥＴセパレーターのシリコン処理面にドット印刷した（表２中、第２粘着層の構成として「島状突起」と記載）。ドット印刷により得られた積層品を乾燥後、ドット印刷した面が、積層品Ａの基材と接するように、先に作製した積層品Ａとラミネートし、ＰＳＡ１−１を得た。ＰＳＡ１−１は、積層品Ａにおいてアクリル系粘着剤溶液を製膜し乾燥して得られた第１粘着層、基材、アクリル系粘着剤溶液をドット印刷し乾燥して得られた第２粘着層が順に積層した粘着層であり、両方の表面はＰＥＴセパレーターで覆われた状態で得られる。なお、本粘着層において第２粘着層の表面の凹凸構造である独立した複数の島状突起は、ピッチが１．５ｍｍ、溝の幅が０．１９ｍｍ、溝の深さが２μｍの正方形格子状の溝であるとも言うこともできる。【０１５８】
＜ＰＳＡ１−２＞
グラビアロールを１．３ｍｍ角の島状突起、島状突起相互間の間隔が０．８８ｍｍ、粘着部面積３５．６％となるように調整したこと以外は、ＰＳＡ１−１と同様にしてＰＳＡ１−２を得た。【０１５９】
＜ＰＳＡ１−３＞
グラビアロールを１．３ｍｍ角の島状突起、島状突起相互間の間隔０．５０ｍｍ、粘着部面積５２．２％となるように調整したこと以外は、ＰＳＡ１−１と同様にしてＰＳＡ１−３を得た。【０１６０】
＜ＰＳＡ１−４＞
グラビアロールを２．２５ｍｍ角の島状突起、島状突起相互間の間隔０．８８ｍｍ、粘着部面積８５．０％となるように調整したこと以外は、ＰＳＡ１−１と同様にしてＰＳＡ１−４を得た。【０１６１】
＜ＰＳＡ１−５＞
グラビアロールを３．５ｍｍ角の島状突起、島状突起相互間の間隔０．１９ｍｍ、粘着部面積９０．０％となるように調整したこと以外は、ＰＳＡ１−１と同様にしてＰＳＡ１−５を得た。【０１６２】
＜ＰＳＡ１−６＞
グラビアロールを０．７ｍｍ角の島状突起、島状突起相互間の間隔０．１ｍｍ、粘着部面積７６．６％となるように調整したこと以外は、ＰＳＡ１−１と同様にしてＰＳＡ１−６を得た。【０１６３】
＜ＰＳＡ１−７＞
グラビアロールを０．０７ｍｍ角の島状突起、島状突起相互間の間隔０．０１ｍｍ、粘着部面積７６．６％となるように調整したこと以外は、ＰＳＡ１−１と同様にしてＰＳＡ１−７を得た。【０１６４】
＜ＰＳＡ２−１＞
図６に示す方法により粘着層を作製した。グラビアコーター機を用いて、厚み２μｍのＰＥＴ基材に、乾燥後の厚みが２μｍとなるようにトルエンで希釈したアクリル系粘着剤溶液を製膜し、乾燥後、厚み７５μｍの片面シリコン処理のＰＥＴセパレーターのシリコン処理面を、アクリル系粘着剤溶液を製膜した側に貼り合わせ積層品Ａを作製した。次に、０．２ｍｍ×０．３ｍｍの長方形格子状の線状突起であって、線状突起の高さが平均１．０μｍ（以下のＰＳＡ２−２からＰＳＡ２−５の製造において、「ピッチ０．２×０．３ｍｍ、山高さ平均１．０μｍ」のように記載、なお、凹凸構造が転写されるため、表２では、「ピッチ０．２×０．３ｍｍ、溝の深さ平均１．０μｍ」のように記載）のエンボス処理が施され、エンボス面に片面シリコン処理がされたエンボスＰＥＴセパレーター（厚み７５μｍ）のエンボス面に、アクリル系粘着剤溶液を乾燥後の厚みが２μｍとなるように製膜した（表２中、第２粘着層の構成として「格子状の溝」と記載）。成膜したアクリル系粘着剤溶液を乾燥後、そのアクリル系粘着剤溶液を製膜した面が、積層品Ａの基材と接するように、先に作製した積層品ＡとラミネートしてＰＳＡ２−１を得た。その後、前記エンボスＰＥＴセパレーターを剥離し、露出した、アクリル系粘着剤溶液を製膜し乾燥して得られた層の、エンボス面の形状が転写された面に、新たに厚み７５μｍの片面シリコン処理の平坦なＰＥＴセパレーターのシリコン処理面を貼り合わせた。ＰＳＡ２−１は、積層品Ａにおいてアクリル系粘着剤溶液を製膜し乾燥して得られた第１粘着層、基材、アクリル系粘着剤溶液をエンボスＰＥＴセパレーターに成膜し乾燥して得られた第２粘着層が順に積層した粘着層であり、両方の表面はＰＥＴセパレーターで覆われた状態で得られる。【０１６５】
＜ＰＳＡ２−２＞
ピッチ０．２×０．３ｍｍ、山高さ平均０．３μｍのエンボス処理が施されたエンボスＰＥＴセパレーター（厚み７５μｍ）を用いたこと以外は、ＰＳＡ２−１と同様にしてＰＳＡ２−２を得た。【０１６６】
＜ＰＳＡ２−３＞
ピッチ０．２×０．３ｍｍ、山高さ平均０．５μｍのエンボス処理が施されたエンボスＰＥＴセパレーター（厚み７５μｍ）を用いたこと以外は、ＰＳＡ２−１と同様にしてＰＳＡ２−３を得た。【０１６７】
＜ＰＳＡ２−４＞
ピッチ０．１×０．１ｍｍ、山高さ平均１．０μｍのエンボス処理が施されたエンボスＰＥＴセパレーター（厚み７５μｍ）を用いたこと以外は、ＰＳＡ２−１と同様にしてＰＳＡ２−４を得た。【０１６８】
＜ＰＳＡ２−５＞
ピッチ２．０×２．０ｍｍ、山高さ平均１．０μｍのエンボス処理が施されたエンボスＰＥＴセパレーター（厚み７５μｍ）を用いたこと以外は、ＰＳＡ２−１と同様にしてＰＳＡ２−５を得た。【０１６９】
＜ＰＳＡ２−６＞
厚み４μｍのＰＥＴ基材に、厚み８μｍとなるようにトルエンで希釈したアクリル系粘着剤溶液を製膜したこと、エンボスＰＥＴセパレーターに、アクリル系粘着剤溶液を厚み８μｍとなるように製膜したこと以外は、ＰＳＡ２−１と同様にしてＰＳＡ２−６を得た。【０１７０】
＜Ｎｅｏｆｉｘ５Ｓ２＞
Ｎｅｏｆｉｘ５Ｓ２は、日栄化工株式会社から入手可能な総厚み５μｍの両面テープである。第２粘着層の表面粗さを測定すると、Ｒａ０．１０μｍＲｚ１．２０μｍと凹凸の少ない粘着剤であった。【０１７１】
＜ＰＳＡ３−１＞
図７に示す方法により粘着層を作製した。日栄化工株式会社から入手可能なＮｅｏｆｉｘ５Ｓ２の一方のセパレーターを剥離し、露出した粘着面に新たに、厚み７５μｍ、表面粗さＲａ０．５５μｍ、Ｒｚ３．４１μｍのエンボスＰＥＴセパレーターを、前記粘着面に前記表面粗さを有する面が接するようにラミネートしてＰＳＡ３−１を得た（表２中、第２粘着層の構成として「エンボスセパ」と記載）。その後、前記エンボスＰＥＴセパレーターを剥離し、露出した、前記エンボスＰＥＴセパレーターのエンボス面の形状が転写された粘着面に、新たに厚み７５μｍの片面シリコン処理の平坦なＰＥＴセパレーターのシリコン処理面を貼り合わせた。なお、用いたＮｅｏｆｉｘ５Ｓ２は乾燥されており、溶媒残存率は０．３％であった。ＰＳＡ３−１は、Ｎｅｏｆｉｘ５Ｓ２の剥離しなかった方のセパレーターに接する第１粘着層、基材、エンボスＰＥＴセパレーターをラミネートしたＮｅｏｆｉｘ５Ｓ２の粘着層である第２粘着層が順に積層した粘着層であり、両方の表面はＰＥＴセパレーターで覆われた状態で得られる。【０１７２】
＜ＰＳＡ３−２＞
表面粗さＲａ０．０６μｍ、Ｒｚ０．３０μｍのエンボスＰＥＴセパレーターを用いたこと以外は、ＰＳＡ３−１と同様にしてＰＳＡ３−２を得た。【０１７３】
＜ＰＳＡ３−３＞
表面粗さＲａ０．３０μｍ、Ｒｚ２．９０μｍのエンボスＰＥＴセパレーターを用いたこと以外は、ＰＳＡ３−１と同様にしてＰＳＡ３−３を得た。【０１７４】
＜ＰＳＡ３−４＞
表面粗さＲａ０．７０μｍ、Ｒｚ５．１０μｍのエンボスＰＥＴセパレーターを用いたこと以外は、ＰＳＡ３−１と同様にしてＰＳＡ３−４を得た。【０１７５】
＜ＰＳＡ３−５＞
表面粗さＲａ１．００μｍ、Ｒｚ１０．００μｍのエンボスＰＥＴセパレーターを用いたこと以外は、ＰＳＡ３−１と同様にしてＰＳＡ３−５を得た。【０１７６】
＜ＰＳＡ４＞
アクリル系重合体を主成分とする粘着剤を外径０．５ｍｍの丸形の粒状とし、この粘着剤の上面を平坦とした形で０．２５ｍｍの間隔で、厚み３２μｍのグラファイトフィルム１（ＧＳ１）に厚み６μｍとなるように、スキージで加圧して印刷し形成した（表３中、第２粘着層の構成として「点状」と記載）。前記粒状の各粘着剤は粘着部を構成する。なお、ここで、「０．２５ｍｍの間隔」とは、隣り合う丸形の粘着部相互間の間隔をいう（表３中、「粘着部相互間の間隔」と記載）。ＰＳＡ４における粘着部の面積の粘着層全体の面積に占める割合は３４．９％であった。ＰＳＡ４は、得られたグラファイトフィルム上に形成された、粘着材の部分を指す。【０１７７】
＜ＰＳＡ５＞
アクリル系重合体を主成分とする粘着剤を外径０．５ｍｍの丸形の粒状とし、この粘着剤の上面を平坦とした形で１．５ｍｍの間隔で、印刷したこと以外は、ＰＳＡ４と同様にしてＰＳＡ５を得た。ＰＳＡ５における粘着部の面積の粘着層全体の面積に占める割合は４．９％であった。ＰＳＡ５は、得られたグラファイトフィルム上に形成された、粘着材の部分を指す。【０１７８】
〔グラファイト複合フィルムの製造〕
＜実施例１〜３６、比較例１＞
表１に記載のグラファイトフィルム（ＧＳ）、保護層、及びアプリケーション層、並びに、両方の表面がＰＥＴセパレーターで覆われた表２〜３に記載の粘着層をそれぞれ用いてグラファイト複合フィルムを製造した。得られたグラファイト複合フィルムの粘着層のグラファイトフィルムと接した面と反対側の表面には、表４〜５に記載のセパレーターがそれぞれ積層されている。なお、表２〜３中「フラット」とは凹凸構造を有しないことを意味する。具体的には、Ｒａが０．１３μｍ以下で、且つ、Ｒｚが１．３０μｍ以下である場合は、凹凸が十分に少ないので、「フラット」とする。また、表２中「通常ＰＳＡ」とは、凹凸構造を有しない第１粘着層と第２粘着層とを含む三層構造の粘着剤を意味する。表２〜３中に、グラファイトフィルムの全面積に対する、粘着剤で覆われているグラファイトフィルムの面積の割合を併せて示す（表２〜３中、「粘着剤で覆われている面積の割合(％)」と表示）。【０１７９】
グラファイト複合フィルムは、それぞれサイズ１００ｍｍ×１２０ｍｍの、両方の表面がＰＥＴセパレーターで覆われた粘着層／グラファイトフィルム（ＧＳ）／保護層／アプリケーション層を、粘着層からこの順番に１層ずつラミネーター装置を使用して、空気が巻き込まれないように積層することにより製造した。その際、まず粘着層の第１粘着層側のＰＥＴセパレーターを剥離し、露出した第１粘着層の接着面とグラファイトフィルムとが接するように、粘着層とグラファイトフィルムとをラミネートした。即ち、グラファイトフィルムと接した面と反対側の表面に第２粘着層が配置するようにラミネートを実施した。その後、グラファイトフィルムの粘着層と接した面と反対側の面に、保護層とアプリケーション層をこの順に積層し積層品を得た。得られた積層品を、それぞれ、表４〜５に記載のサイズ（実施例１〜２８及び比較例１：７０ｍｍ×９０ｍｍ；実施例２９、３２及び３４〜３６：５０ｍｍ×５０ｍｍ、実施例３０、３１及び３３：１５ｍｍ×４０ｍｍ）となるようにカットしてグラファイト複合フィルムを得た。【０１８０】
【表１】
2016163537.tif 000003
【０１８１】
【表２】
2016163537.tif 000004
【０１８２】
【表３】
2016163537.tif 000005
【０１８３】
【表４】
2016163537.tif 000006
【０１８４】
【表５】
2016163537.tif 000007
【０１８５】
＜比較例２＞
比較例２では、アクリル系重合体を主成分とする粘着剤を外径０．５ｍｍの丸形の粒状としこの粘着剤の上面を平坦とした形で０．２５ｍｍの間隔、厚み３２μｍのグラファイトフィルム１に厚み６μｍとなるように、スキージで加圧して印刷し形成したあと、７５μｍのＰＥＴセパレーターを貼り合わせたこと以外は、実施例１と同様にグラファイト複合フィルムを作製した。【０１８６】
＜比較例３＞
比較例３では、アクリル系重合体を主成分とする粘着剤を外径０．５ｍｍの丸形の粒状としこの粘着剤の上面を平坦とした形で１．５ｍｍの間隔、厚み３２μｍのグラファイトフィルム１に厚み６μｍとなるように、スキージで加圧して印刷し形成したあと、７５μｍのＰＥＴセパレーターを貼り合わせたこと以外は、実施例１と同様にグラファイト複合フィルムを作製した。【０１８７】
＜参考例１＞
サイズ４０ｍｍ×６０ｍｍとなるようにカットしたこと以外は、比較例１と同様にグラファイト複合フィルムを作製した。【０１８８】
＜参考例２＞
サイズ１５ｍｍ×１５ｍｍとなるようにカットしたこと以外は、実施例２９と同様にグラファイト複合フィルムを作製した。【０１８９】
〔グラファイト複合フィルムの評価〕
各実施例、比較例及び参考例で得られたグラファイト複合フィルムについて以下の評価を行った。その結果を、表４及び表５に示す。【０１９０】
＜ピール強度＞
グラファイト複合フィルムの粘着力を示す物性として、ピール強度を、ＪＩＳ−Ｚ０２３７記載の方法１の「試験板に対する１８０度引きはがし粘着力の試験方法」に準じて求めた。ＪＩＳ−Ｚ０２３７に記載の幅５０ｍｍ×長さ１２５ｍｍ×厚み１．１ｍｍ、表面粗さＲａ：５０ｎｍのＳＵＳ板をメタノールで洗浄した。２５ｍｍ×１２０ｍｍにカットした、グラファイト複合フィルムのセパレーター、即ち第２粘着層に接するセパレーターを剥離し、環境温度２３℃、湿度５０％の条件下において、洗浄後のＳＵＳ板に、グラファイト複合フィルムを、第２粘着層とＳＵＳ板とが接するようにして、空気が入らないように２ｋｇのローラーで２往復加圧貼付した。１時間放置後、ＳＩＭＡＺＵ製のオートグラフ（型番：ＡＧ−１０ＴＢ）及び５０Ｎのロードセル（型番：ＳＢＬ−５０Ｎ）を用い、同一の温度湿度条件下で３００ｍｍ／ｍｉｎの速度で引っ張って、１８０度引きはがし粘着力を測定した。異なる試験片を用い同様の測定を３回実施し、結果は、３回測定の平均値の小数点以下第３位を四捨五入することにより、小数点以下第２位までの値として求め、ピール強度（単位：Ｎ／２５ｍｍ）とした。【０１９１】
＜バブル評価＞
グラファイト複合フィルムを被着体に貼り合わせたときの、被着体とグラファイト複合フィルムとの間の気泡発生の低減を以下の方法により評価した。【０１９２】
被着体：サイズ８０ｍｍ×１００ｍｍ、厚み０．２ｍｍのＳＵＳ板（メタノールで洗浄したもの）
環境：環境温度２３℃、湿度５０％の条件下
測定回数：Ｎ１０（Ｎ１０回の測定で以下の評価の内最も多いものを結果として採用する。）
手順：グラファイト複合フィルムのＰＥＴセパレーターを剥離した。フラットな台の上に、露出した第２粘着層の粘着面を上にしてグラファイト複合フィルムを保持した。グラファイト複合フィルムの粘着面に被着体を、被着体の貼付けられる面が一気に接触するように載せ、重さ５ｋｇ（サイズ８０ｍｍ×１００ｍｍ）の重石を載せて１０秒間保持した。その後、被着体の上から重さ１０ｋｇのゴムローラで３往復して空気溜りを除去した。その後、残った空気溜りをカウントし、以下の基準により評価した。なお、空気溜りは被着体表面に隆起として現れるので、空気溜りの大きさと有無は、見た目に隆起があるもので、最大の空気溜りの最大長さを測定し（楕円形であれば、隆起した一番長い距離を測定する。）、その測定長を以下基準で評価することができる。【０１９３】
評価１…６．０ｍｍ以上の空気溜りがある場合
評価２…２．５ｍｍ以上６．０ｍｍ未満の空気溜りがある場合
評価３…１．５ｍｍ以上２．５ｍｍ未満の空気溜りがある場合
評価４…１．５ｍｍ未満の空気溜りがある場合
評価５…空気溜りがない場合
＜密着性評価＞
グラファイト複合フィルムの密着性を評価した。グラファイト複合フィルムのピール強度の試験結果を以下のように分類した。【０１９４】
評価１…４．０Ｎ／２５ｍｍ未満
評価２…４．０Ｎ／２５ｍｍ以上５．０Ｎ／２５ｍｍ未満
評価３…５．０Ｎ／２５ｍｍ以上６．０Ｎ／２５ｍｍ未満
評価４…６．０Ｎ／２５ｍｍ以上６．５Ｎ／２５ｍｍ未満
評価５…６．５Ｎ／２５ｍｍ以上
＜放熱試験＞
グラファイト複合フィルムの放熱性を以下の放熱試験により評価した。図８にグラファイト複合フィルムの放熱試験の装置構成図を示す。バブル評価とは別に、グラファイト複合フィルムのＰＥＴセパレーターを剥離し、ラミネーターを用いて、サイズ８０ｍｍ×１００ｍｍ、厚み０．２ｍｍのＳＵＳ板３３とグラファイトフィルム３５とを、ＳＵＳ板と露出した粘着層３４の粘着面とが一気に接触するように貼り合わせた。アプリケーション層も剥離し、その後、１０ｍｍ×１０ｍｍ×１ｍｍの発熱部品３７としてのセラミックヒーター（ヒーター面には、放射率０．９４の黒体スプレーを塗布しておく。）を、保護層３６側からグラファイト複合フィルムの中央に取り付け、出力２Ｗで加熱し、温度上昇が飽和するまで待機した。放熱試験は、環境温度２３℃、湿度５０％の条件下、対流で温度が変化しないように、周囲に風除けを設置して実施した。温度の測定は、サーモビューワーを用いヒーター上の温度を測定することにより行った。測定はＮ５回で実施し、５回測定の平均値を測定値とし、以下基準で評価した。【０１９５】
評価１…ヒーター上の温度が５１．５℃以上の場合
評価２…ヒーター上の温度が５１．０℃以上５１．５℃未満の場合
評価３…ヒーター上の温度が５０．５℃以上５１．０℃未満の場合
評価４…ヒーター上の温度が５０℃以上５０．５℃未満の場合
評価５…ヒーター上の温度が５０℃未満の場合
＜リワーク性評価＞
グラファイト複合フィルムのリワーク性（再剥離性）評価を実施した。放熱試験と同様にして、グラファイト複合フィルムとＳＵＳ板を貼り合わせた。貼り合わせてから１０分、室温２３℃湿度５０％の環境におき、続いて、同環境にて引き剥がしのテスト（リワーク作業）を行った。以下の基準に従ってリワーク性を評価した。なお測定は１０回実施し、以下の評価の内最も多いものを結果として採用した。【０１９６】
評価１…リワーク時にグラファイト複合フィルムが破損し、１回のリワーク作業で５０％以上の領域がＳＵＳ板に残る場合。【０１９７】
評価２…リワーク時にグラファイト複合フィルムが破損し、１回のリワーク作業で１０％以上５０％未満の領域がＳＵＳ板に残る場合。【０１９８】
評価３…リワーク時にグラファイト複合フィルムが破損しないか、破損しても１回のリワーク作業で１０％未満しかＳＵＳ板に残らない場合。【０１９９】
＜粘着層のコスト＞
粘着層のコストの評価は、グラファイト複合フィルムを１ピース製造するのに必要な粘着層の材料費をグラファイト複合フィルムの面積（ｃｍ２）で割った、単位面積当たりのコストで評価した。基準として、比較例１の従来のグラファイト複合フィルムの単位面積当たりの粘着層のコストを１に規格化し、その他の実施例、比較例及び参考例のコストを算出した。【０２００】
評価１…コストが１．３より大きい場合
評価２…コストが１．２より大きく１．３以下の場合
評価３…コストが１．１より大きく１．２以下の場合
評価４…コストが１より大きく１．１以下の場合
評価５…コストが１以下の場合
＜密着安定性＞
グラファイト複合フィルムの密着安定性評価を実施した。グラファイト複合フィルムのＰＥＴセパレーターを剥離し、ラミネーターを用いて、サイズ１００ｍｍ×１００ｍｍ、厚み２ｍｍのＳＵＳ板とグラファイト複合フィルムとを、ＳＵＳ板と露出した粘着層の粘着面とが一気に接触するように貼り合わせた。貼り合わせてから一日間、室温２３℃湿度５０％の環境におき、続いて、貼り合わせたものを、カッターで、すべての層が切断されるように切って、１ｃｍの長さの切れ目を入れ、浮きの発生を観察した。具体的には、浮きの発生の有無を観察し、浮きが発生する場合は、浮きの最大長さを測定した（楕円形であれば、隆起した一番長い距離を測定する。）。【０２０１】
以下の基準に従って密着安定性を評価した。なお測定は３回実施し、以下の評価の内最も多いものを結果として採用した。【０２０２】
評価１…最大長さが１ｍｍ以上の浮きがある場合
評価２…最大長さが０．５ｍｍ以上１ｍｍ以下の浮きがある場合
評価３…最大長さが０．５ｍｍ以下の浮きがある場合
評価４…浮きがない場合
＜まとめ＞
表４及び表５に示すグラファイト複合フィルムの評価結果から、粘着剤溶液を塗布又は印刷する方法により凹凸構造を設けた粘着層を有する本発明のグラファイト複合フィルム（実施例１〜７、３４）、表面に凹凸構造を有するセパレーターに粘着剤溶液を製膜して凹凸構造を転写する方法により凹凸構造を設けた粘着層を有する本発明のグラファイト複合フィルム（実施例８〜１３、２９−３３、３６）、凹凸構造を有するセパレーターの前記凹凸構造を有する面を粘着層に接触させて凹凸構造を転写する方法により凹凸構造を設けた粘着層を有する本発明のグラファイト複合フィルム（実施例１４〜１８、３５）、表面に凹凸構造を有するグラファイトフィルム上に粘着層を形成してグラファイトフィルムの当該凹凸構造を粘着層表面に出現させる方法により凹凸構造を設けた粘着層を有する本発明のグラファイト複合フィルム（実施例１９〜２５）、凹凸構造を有する粘着層とグラファイトフィルムとを積層する方法と、表面に凹凸構造を有するグラファイトフィルム上に粘着層を形成してグラファイトフィルムの当該凹凸構造を粘着層表面に出現させる方法とを組み合わせた方法により凹凸構造を設けた粘着層を有する本発明のグラファイト複合フィルム（実施例２６〜２８）では、放熱性を損なうことなく、被着体に貼り合わせた際の被着体とグラファイト複合フィルムとの間の気泡発生を低減させることができるとともに、密着性やリワーク性に優れることが判る。【０２０３】
また、サイズ４０ｍｍ×６０ｍｍとなるようにカットしたこと以外は、比較例１と同様にグラファイト複合フィルムを作製した参考例１の結果より、グラファイト複合フィルムのサイズが小さい場合は、被着体とグラファイト複合フィルムとの間の気泡発生の問題がそもそも起こらないことが判る。本発明のグラファイト複合フィルムは、特に、グラファイト複合フィルムのサイズが２５ｃｍ２以上である場合に、気泡発生の問題に対して有効に機能する。【０２０４】
さらに、サイズ１５ｍｍ×１５ｍｍとなるようにカットしたこと以外は、実施例２９と同様にグラファイト複合フィルムを作製した参考例２の結果より、グラファイト複合フィルムのサイズが小さい場合は、放熱試験の結果が悪いことが判る。本発明のグラファイト複合フィルムは、特に、グラファイト複合フィルムのサイズが３ｃｍ２以上である場合に、放熱効果に優れることが判る。【０２０５】
実施例１〜７の中でも、特に実施例１、３、４、６で得られたグラファイト複合フィルムは、バブル評価と放熱試験の評価とが共に高いという点で優れている。かかる結果より、粘着部の面積の粘着層全体の面積に占める割合は５０％以上８５％以下であること、「島状突起相互間の間隔」が０．１ｍｍ以上であること、又は、格子状の溝のピッチが０．１ｍｍ以上であることが、より高い放熱性と気泡発生の大きな低減の両立のためにより好ましいことが判る。【０２０６】
実施例８〜１３の中でも、特に実施例８、１０で得られたグラファイト複合フィルムは、バブル評価と放熱試験の評価とが共に高いという点で優れている。かかる結果より、溝の深さが０．５μｍ以上であること、溝のピッチが０．１５μｍ以上であること、又は、粘着層の厚みが１０μｍ以下であることが、より高い放熱性と気泡発生の大きな低減の両立のためにより好ましいことが判る。【０２０７】
実施例１４〜１８の中でも、特に実施例１４、１６、１７で得られたグラファイト複合フィルムは、バブル評価と放熱試験の評価とが共に高いという点で優れている。かかる結果より、粘着層に凹凸構造を転写するために用いられるセパレーターの凹凸構造を有する表面の表面粗さが、Ｒａ０．３０μｍ以上０．７０μｍ以下、且つ、Ｒｚ２．９０μｍ以上５．１０μｍ以下であることが、より高い放熱性と気泡発生の大きな低減の両立のためにより好ましいことが判る。【０２０８】
実施例１９〜２５の中でも、特に実施例１９、２１、２２で得られたグラファイト複合フィルムは、バブル評価と放熱試験の評価とが共に高いという点で優れている。かかる結果より、グラファイトフィルムの凹凸構造を当該粘着層表面に出現させることによって粘着層の表面に凹凸構造を形成するために用いられるグラファイトフィルムの凹凸構造を有する表面の表面粗さが、Ｒａ０．８０μｍ以上１．３０μｍ以下、且つ、Ｒｚ３．２０μｍ以上４．７０μｍ以下であることが、より高い放熱性と気泡発生の大きな低減の両立のためにより好ましいことが判る。【０２０９】
なお、実施例２６〜２８のように、上記製造方法１と製造方法２のそれぞれで効果の優れる粘着剤やグラファイトフィルムを組み合わせて使用したとしても、密着性や放熱性などが劣化する場合があることが示された。この結果から、本発明の目的は、単に従来の知見に基づいて密着性や放熱性に優れた粘着剤とグラファイトフィルムを選択しただけでは、達成することができないことが判る。【０２１０】
実施例２９〜３３及び３６は、実施例８〜１３と同様に、表面に凹凸構造を有するセパレーターに粘着剤溶液を製膜して凹凸構造を転写する方法により凹凸構造を設けた粘着層を有する本発明のグラファイト複合フィルムである。実施例２９〜３３は、グラファイトフィルムとしてグラファイト積層体を用いている点で、単層のグラファイトシートからなるグラファイトフィルムを用いている実施例８〜１３と異なる。厚みがより小さい単層のグラファイトシートからなるグラファイトフィルムと比べて、グラファイト積層体を用いるグラファイトフィルムでは、グラファイトフィルムの厚みが９０μｍ以上になる場合が多い。また、実施例３６は、グラファイトフィルムとして、単層という点では同じであるが、厚みが９０μｍ以上と大きなグラファイトフィルムを用いている点で、厚みがより小さいグラファイトフィルムを用いている実施例８〜１３と異なる。このように、グラファイトフィルムの厚みが９０μｍ以上になると、特に、グラファイトフィルムのコシが強くなり、貼り合わせられる被着体への追従性が悪くなり、グラファイトフィルムと被着体との間に気泡が入りやすくなるという問題がある。しかし、本発明の粘着層を用いることにより、気泡の発生を抑制することができることが示された。【０２１１】
また、実施例３４は、実施例１〜７と同様に、粘着剤溶液を塗布又は印刷する方法により凹凸構造を設けた粘着層を有する本発明のグラファイト複合フィルムである。実施例３４は、グラファイトフィルムとしてグラファイト積層体を用いている点で、単層のグラファイトシートからなるグラファイトフィルムを用いている実施例１〜７と異なる。実施例３４においても、気泡の発生を抑制することができることが示されており、実施例２９〜３３及び３６の結果と同様のことが言える。【０２１２】
また、実施例３５は、実施例１４〜１８と同様に、凹凸構造を有するセパレーターの前記凹凸構造を有する面を粘着層に接触させて凹凸構造を転写する方法により凹凸構造を設けた粘着層を有する本発明のグラファイト複合フィルムである。実施例３５は、グラファイトフィルムとしてグラファイト積層体を用いている点で、単層のグラファイトシートからなるグラファイトフィルムを用いている実施例１４〜１８と異なる。実施例３５においても、気泡の発生を抑制することができることが示されており、実施例２９〜３３及び３６の結果と同様のことが言える。【０２１３】
また、グラファイトフィルムの体積が５０ｍｍ３以上になると、さらに、グラファイトフィルムのコシが強くなり、貼り合わせられる被着体への追従性が悪くなり、グラファイトフィルムと被着体との間に気泡が入りやすくなるという問題の解決が困難となる。特に、グラファイトシートの積層数が２層以上であるグラファイト積層体を用いるグラファイトフィルムでは、この問題の解決が重要となる。しかし、本発明の粘着層を用いれば、グラファイトフィルムの体積が５０ｍｍ３以上である実施例１〜３５においてかかる問題を解決できることが示された。特に、グラファイトフィルムとして、グラファイトシートの積層数が２層以上であるグラファイト積層体を用いるばあいは、体積が大きくなる傾向があるので、本発明の粘着層を用いることが特に有効である。【０２１４】
さらに、表４及び表５に示される密着安定性の評価結果より、前記グラファイトフィルムの全面積に対する、粘着剤で覆われているグラファイトフィルムの面積の割合が１００％である、実施例８〜２５、２７〜３３、３５及び３６では、グラファイト複合フィルムの被着体に対する密着安定性により優れることが示された。また、前記グラファイトフィルムの全面積に対する、粘着剤で覆われているグラファイトフィルムの面積の割合が３５％以上１００％未満である、実施例１〜７においても、その割合が３５％未満である比較例２及び３に比較して密着安定性により優れることが示された。【０２１５】
〔放熱部品の製造〕
＜実施例３７＞
実施例１で得られたグラファイト複合フィルムを用いて放熱部品を作成した。具体的には、グラファイト複合フィルムのＰＥＴセパレーターを剥離し、ラミネーターを用いて、サイズ７０ｍｍ×１００ｍｍ、厚み０．２ｍｍのＳＵＳ板とグラファイト複合フィルムとを、ＳＵＳ板と露出した粘着層の粘着面とが一気に接触するように貼り合わせて放熱部品を製造した。このとき、複合グラファイトフィルムのＳＵＳ板と接した面と反対側のグラファイトフィルムの表面には、保護層とアプリケーション層とが積層されている。【０２１６】
得られた放熱部品から前記アプリケーション層を剥離し、保護層側から観察した結果を図１０に示す。図１０に示されるように、放熱部品の、ＳＵＳ板と接した面と反対側のグラファイトフィルムの表面に、粘着層の凹凸構造に起因する凹凸構造が出現することが確認された。【０２１７】
＜実施例３８＞
実施例２９で得られたグラファイト複合フィルムを用いて放熱部品を作成した。具体的には、グラファイト複合フィルムのＰＥＴセパレーターを剥離し、ラミネーターを用いて、サイズ７０ｍｍ×１００ｍｍ、厚み０．２ｍｍのＳＵＳ板とグラファイト複合フィルムとを、ＳＵＳ板と露出した粘着層の粘着面とが一気に接触するように貼り合わせて放熱部品を製造した。このとき、複合グラファイトフィルムのＳＵＳ板と接した面と反対側のグラファイトフィルムの表面には、保護層とアプリケーション層とが積層されている。【０２１８】
このとき放熱部品をグラファイト複合フィルムの面に垂直となる方向に切断し、切断面を観察した。切断面において、放熱部品の、ＳＵＳ板とグラファイトフィルムとの間に存在する粘着層がＳＵＳ側で凹凸構造を有していることが観察された。【０２１９】
そして、すべての実施例において、比較例１〜３と比べて、放熱性を損なうことなく、被着体に貼り合わせた際の被着体とグラファイト複合フィルムとの間の気泡発生を低減させ得るという効果が得られることが示された。
【産業上の利用可能性】
【０２２０】
本発明に係るグラファイト複合フィルムによれば、放熱性を損なうことなく、被着体に貼り合わせた際の被着体とグラファイト複合フィルムとの間の気泡発生を低減させることができるので、本発明に係るグラファイト複合フィルムは、放熱フィルム、ヒートスプレッダ材料等の放熱部品として、電子機器、精密機器等の分野で好適に利用することができる。
【符号の説明】
【０２２１】
１  加熱処理装置
２  高分子フィルム
３  加熱空間
４  黒鉛製の冶具
５  炭化フィルム
６  黒鉛化炉
７  重力方向
８  セパレーター
９  粘着剤溶液
１０  グラビアコーター機のグラビアロール
１１  スキージ
１２  ドット印刷機により得られた積層品
１３  積層品
１４  セパレーター
１５  第１粘着層
１６  基材
１７  第２粘着層（島状突起）
１９  エンボス処理が施されたセパレーター
２０  粘着剤溶液
２１  スキージ
２２  第２粘着層
２３  基材
２４  第１粘着層
２５  セパレーター
２６  セパレーター
２７  凹凸構造を有しない粘着層
２８  基材
２９  粘着層（第１粘着層）
３０  セパレーター
３１  エンボス処理が施されたセパレーター
３２  第２粘着層
３３  ＳＵＳ板
３４  粘着層
３５  グラファイトフィルム
３６  保護層
３７  発熱部品
３８  凸部の上面
３９  凹部の底面
４０  島状突起の側面
４１  グラファイトフィルム
４２  粘着剤
４３  第２粘着層
４４  基材
４５  第１粘着層
【図１】
2016163537.tif 000008
【図２】
2016163537.tif 000009
【図３】
2016163537.tif 000010
【図４】
2016163537.tif 000011
【図５】
2016163537.tif 000012
【図６】
2016163537.tif 000013
【図７】
2016163537.tif 000014
【図８】
2016163537.tif 000015
【図９】
2016163537.tif 000016
【図１０】
2016163537.tif 000017
【図１１】
2016163537.tif 000018
【国際調査報告】
2016163537.tif 000019
2016163537.tif 000020
2016163537.tif 000021
2016163537.tif 000022